(57)【要約】【課題】本発明は、所望の黒色を呈することができるとともに、遮熱性能を発揮することができる化粧シートを提供することを目的とする。【解決手段】本発明は、第１主面（Ｓ１）と、第１主面（Ｓ１）の反対側に位置する第２主面（Ｓ２）と、第１主面（Ｓ１）と第２主面（Ｓ２）との間に位置する暗色基材層（１０Ａ）とを備える化粧シート（１Ａ）であって、暗色基材層（１０Ａ）が、基材シート（１１Ａ）と、基材シート（１１Ａ）の第１主面（Ｓ１）側に設けられた暗色層（１２）とを備え、暗色基材層（１０Ａ）のＬ＊ａ＊ｂ＊表色系の明度Ｌ＊及び彩度Ｃ＊が、Ｌ＊：５０以下、かつ、Ｃ＊：１８以下であり、化粧シート（１Ａ）の波長域７８１ｎｍ以上２５００ｎｍ以下の平均分光吸収率が５０％以下である化粧シート（１Ａ）を提供する。【選択図】図１
2019001129.tif 000002
【特許請求の範囲】
【請求項１】
第１主面と、前記第１主面の反対側に位置する第２主面と、前記第１主面と前記第２主面との間に位置する暗色基材層とを備える化粧シートであって、
前記暗色基材層が、基材シートと、前記基材シートの前記第１主面側に設けられた暗色層とを備え、
前記暗色基材層の前記第１主面側の表面へ光を照射し、反射光に基づいて測定される前記暗色基材層のＬ＊ａ＊ｂ＊表色系の明度Ｌ＊及び彩度Ｃ＊が、Ｌ＊：５０以下、かつ、Ｃ＊：１８以下であり、
前記化粧シートの前記第１主面へ波長域７８１ｎｍ以上２５００ｎｍ以下の光を照射して測定される前記化粧シートの波長域７８１ｎｍ以上２５００ｎｍ以下の平均分光吸収率が５０％以下である、前記化粧シート。
【請求項２】
前記化粧シートの前記第１主面へ光を照射し、反射光に基づいて測定される前記化粧シートのＬ＊ａ＊ｂ＊表色系の明度Ｌ＊及び彩度Ｃ＊が、Ｌ＊：３０以下、かつ、Ｃ＊：２．４以下である、請求項１に記載の化粧シート。
【請求項３】
前記暗色基材層の前記第１主面側の表面へ波長域７８１ｎｍ以上２５００ｎｍ以下の光を照射して測定される前記暗色基材層の波長域７８１ｎｍ以上２５００ｎｍ以下の平均分光吸収率が５０％以下である、請求項１又は２に記載の化粧シート。
【請求項４】
前記化粧シートの前記第１主面へ波長域３００ｎｍ以上７８０ｎｍ以下の光を照射して測定される前記化粧シートの波長域３００ｎｍ以上７８０ｎｍ以下の平均分光吸収率が７０％以上である、請求項１〜３のいずれか一項に記載の化粧シート。
【請求項５】
前記暗色基材層の前記第１主面側の表面へ波長域３００ｎｍ以上７８０ｎｍ以下の光を照射して測定される前記暗色基材層の波長域３００ｎｍ以上７８０ｎｍ以下の平均分光吸収率が５０％以上である、請求項４に記載の化粧シート。
【請求項６】
前記化粧シートの前記第１主面へ波長域７８１ｎｍ以上２５００ｎｍ以下の光を照射して測定される前記化粧シートの波長域７８１ｎｍ以上２５００ｎｍ以下の平均分光反射率が４０％以上である、請求項１〜５のいずれか一項に記載の化粧シート。
【請求項７】
前記暗色基材層の前記第１主面側の表面へ波長域７８１ｎｍ以上２５００ｎｍ以下の光を照射して測定される前記暗色基材層の波長域７８１ｎｍ以上２５００ｎｍ以下の平均分光反射率が４０％以上である、請求項６に記載の化粧シート。
【請求項８】
前記基材シートの前記第１主面側の表面へ波長域７８１ｎｍ以上２５００ｎｍ以下の光を照射して測定される前記基材シートの波長域７８１ｎｍ以上２５００ｎｍ以下の平均分光反射率が４０％以上である、請求項７に記載の化粧シート。
【請求項９】
前記化粧シートの前記第２主面へ光を照射し、透過光に基づいて測定される前記化粧シートのＬ＊ａ＊ｂ＊表色系の明度Ｌ＊及び彩度Ｃ＊が、Ｌ＊：１０以下、かつ、Ｃ＊：４．５以下である、請求項６〜８のいずれか一項に記載の化粧シート。
【請求項１０】
前記暗色基材層の前記第２主面側の表面へ光を照射し、透過光に基づいて測定される前記暗色基材層のＬ＊ａ＊ｂ＊表色系の明度Ｌ＊及び彩度Ｃ＊が、Ｌ＊：２０以下、かつ、Ｃ＊：２０以下である、請求項９に記載の化粧シート。
【請求項１１】
前記化粧シートの前記第１主面へ波長域７８１ｎｍ以上２５００ｎｍ以下の光を照射して測定される前記化粧シートの波長域７８１ｎｍ以上２５００ｎｍ以下の平均分光透過率が７５％以上である、請求項１〜５のいずれか一項に記載の化粧シート。
【請求項１２】
前記暗色基材層の前記第１主面側の表面へ波長域７８１ｎｍ以上２５００ｎｍ以下の光を照射して測定される前記暗色基材層の波長域７８１ｎｍ以上２５００ｎｍ以下の平均分光透過率が７５％以上である、請求項１１に記載の化粧シート。
【請求項１３】
前記基材シートの前記第１主面側の表面へ波長域７８１ｎｍ以上２５００ｎｍ以下の光を照射して測定される前記基材シートの波長域７８１ｎｍ以上２５００ｎｍ以下の平均分光透過率が７５％以上である、請求項１２に記載の化粧シート。
【請求項１４】
前記化粧シートの前記第２主面へ光を照射し、透過光に基づいて測定される前記化粧シートのＬ＊ａ＊ｂ＊表色系の明度Ｌ＊及び彩度Ｃ＊が、Ｌ＊：３５以下、かつ、Ｃ＊：３０以下である、請求項１１〜１３のいずれか一項に記載の化粧シート。
【請求項１５】
前記暗色基材層の前記第２主面側の表面へ光を照射し、透過光に基づいて測定される前記暗色基材層のＬ＊ａ＊ｂ＊表色系の明度Ｌ＊及び彩度Ｃ＊が、Ｌ＊：６８以下、かつ、Ｃ＊：３０以下である、請求項１４に記載の化粧シート。
【請求項１６】
前記暗色層が、茶褐色顔料及び青色顔料を含有する、請求項１〜１５のいずれか一項に記載の化粧シート。
【請求項１７】
前記茶褐色顔料のＬ＊ａ＊ｂ＊表色系の色度ａ＊及びｂ＊が、ａ＊：２５以上５０以下、かつ、ｂ＊：１５以上４５以下であり、前記青色顔料のＬ＊ａ＊ｂ＊表色系の色度ａ＊及びｂ＊が、ａ＊：−２５以上−５以下、かつ、ｂ＊：−５５以上−３０以下である、請求項１６に記載の化粧シート。
【請求項１８】
前記茶褐色顔料が、酸化鉄系顔料、ベンズイミダゾロン系顔料及び縮合アゾ系顔料から選択され、前記青色顔料が、フタロシアニン系顔料から選択される、請求項１６又は１７に記載の化粧シート。
【請求項１９】
前記暗色層に含有される顔料が、前記茶褐色顔料及び前記青色顔料の２種のみである、請求項１６〜１８のいずれか一項に記載の化粧シート。
【請求項２０】
前記暗色基材層の前記第１主面側に設けられた黒色層をさらに備える、請求項１〜１９のいずれか一項に記載の化粧シート。
【請求項２１】
前記黒色層が、赤外線透過性黒色顔料を含有する、請求項２０に記載の化粧シート。
【請求項２２】
前記赤外線透過性黒色顔料が、アゾメチンアゾ系黒色顔料及びペリレン系黒色顔料から選択される、請求項２１に記載の化粧シート。
【請求項２３】
前記黒色層の前記第１主面側に設けられた透明樹脂層と、前記透明樹脂層の前記第１主面側に設けられた表面保護層とをさらに備える、請求項２０〜２２のいずれか一項に記載の化粧シート。
【請求項２４】
被着材と請求項１〜２３のいずれか一項に記載の化粧シートとを、前記被着材と前記化粧シートの前記基材シートとが対向するように備える、化粧部材。
【発明の詳細な説明】
【技術分野】
【０００１】
本発明は、化粧シート及び該化粧シートを備える化粧部材に関する。
【背景技術】
【０００２】
壁、天井、床等の建築物の内外装用部材、窓枠、扉、手すり、幅木、廻り縁、モール等の建具又は造作部材の他、厨房機器、家具又は弱電、ＯＡ機器等のキャビネットの表面化粧板、車両の内外装用部材には、一般的に、鋼板等の金属部材、樹脂部材、木質部材を被着材として、これに化粧シートを貼り合わせた化粧部材が使用されている。
【０００３】
近年、黒色に代表される暗色の化粧シート又は化粧部材の需要が高まっている。暗色の化粧シート又は化粧部材としては、化粧シート又は化粧部材を構成するいずれかの層（例えば被着材、基材、装飾層）中に暗色を構成する顔料として黒色顔料を必須とし、更に該黒色顔料としてカーボンブラックを含有する化粧シート又は化粧部材が知られている。しかしながら、カーボンブラックを含有する化粧シート又は化粧部材が直射日光に晒される環境で使用されると、カーボンブラックが熱（赤外線）を吸収し、化粧シート又は化粧部材を構成する層間に温度差が生じ、化粧シート又は化粧部材に反りが生じるという問題がある。また、カーボンブラックによって吸収された熱が建築物内部に伝播し、建築物内部の温度が上昇するといった問題もある。
【０００４】
このため、黒色顔料としてカーボンブラックを含有しない化粧シート又は化粧部材が検討されている。例えば、特許文献１（特開２００７−１６８１７６号公報）には、赤外線反射特性を有する無機顔料の使用により、蓄熱性を低下させた積層体が記載されている。また、特許文献２（特開２０１４−４３０６６号公報）には、赤外線透過性が高い（赤外線吸収性が低い）アゾメチンアゾ系顔料を黒色顔料として使用することにより、遮熱性能を向上させた化粧シートが記載されている。
【先行技術文献】
【特許文献】
【０００５】
【特許文献１】特開２００７−１６８１７６号公報
【特許文献２】特開２０１４−０４３０６６号公報
【発明の概要】
【発明が解決しようとする課題】
【０００６】
しかしながら、特許文献１で使用される無機顔料は、白色のような高明度品であれば、高い赤外線反射特性を示すが、黒色のような暗色を呈する低明度品では、十分な赤外線反射特性を示さない。したがって、所望の黒色等の暗色を呈することができるとともに、遮熱性能を発揮することができる化粧シート又は化粧部材を特許文献１により実現することは困難である。
【０００７】
また、特許文献２において化粧シートの遮熱性能を向上させるためには、アゾメチンアゾ系顔料を透過した赤外線を、アゾメチンアゾ系顔料を含有する層の下側に位置する部材又は部分（例えば、化粧シートが有する基材、化粧シートが設けられる被着材等）で反射させる必要がある。アゾメチンアゾ系顔料を含有する層の下側に位置する部材又は部分に赤外線反射性能を付与するために、当該部材又は部分は、通常、白色に着色されるが、当該部材又は部分の色がアゾメチンアゾ系顔料の黒色に悪影響を及ぼすおそれがある。これは、アゾメチンアゾ系顔料は可視光帯域に於いて反射率は低いが、可視光線帯域の吸収率も低い結果、可視光線帯域の透過率がカーボンブラックに比べて高いことに起因する。そのため、アゾメチンアゾ系顔料含有層の背後に白色の物体が位置すると、アゾメチンアゾ系顔料含有層を透過した可視光線が該白色の物体表面で反射し、該アゾメチンアゾ系顔料含有層を再度通過して観察者の目に至る光量がカーボンブラック含有層に比べて多くなり、本来表現したい濃色の明度が上昇するおそれがある。したがって、所望の黒色を呈することができるとともに、遮熱性能を発揮することができる化粧シート又は化粧部材を特許文献１により実現することは困難である。
【０００８】
そこで、本発明は、所望の黒色を呈することができるとともに、遮熱性能を発揮することができる化粧シート及び化粧部材を提供することを目的とする。
【課題を解決するための手段】
【０００９】
上記課題を解決するために、本発明は、以下の化粧シート及び化粧部材を提供する。
［１］第１主面と、前記第１主面の反対側に位置する第２主面と、前記第１主面と前記第２主面との間に位置する暗色基材層とを備える化粧シートであって、
前記暗色基材層が、基材シートと、前記基材シートの前記第１主面側に設けられた暗色層とを備え、
前記暗色基材層の前記第１主面側の表面へ光を照射し、反射光に基づいて測定される前記暗色基材層のＬ＊ａ＊ｂ＊表色系の明度Ｌ＊及び彩度Ｃ＊が、Ｌ＊：５０以下、かつ、Ｃ＊：１８以下であり、
前記化粧シートの前記第１主面へ波長域７８１ｎｍ以上２５００ｎｍ以下の光を照射して測定される前記化粧シートの波長域７８１ｎｍ以上２５００ｎｍ以下の平均分光吸収率が５０％以下である、前記化粧シート。
［２］前記化粧シートの前記第１主面へ光を照射し、反射光に基づいて測定される前記化粧シートのＬ＊ａ＊ｂ＊表色系の明度Ｌ＊及び彩度Ｃ＊が、Ｌ＊：３０以下、かつ、Ｃ＊：２．４以下である、［１］に記載の化粧シート。
［３］前記暗色基材層の前記第１主面側の表面へ波長域７８１ｎｍ以上２５００ｎｍ以下の光を照射して測定される前記暗色基材層の波長域７８１ｎｍ以上２５００ｎｍ以下の平均分光吸収率が５０％以下である、［１］又は［２］に記載の化粧シート。
［４］前記化粧シートの前記第１主面へ波長域３００ｎｍ以上７８０ｎｍ以下の光を照射して測定される前記化粧シートの波長域３００ｎｍ以上７８０ｎｍ以下の平均分光吸収率が７０％以上である、［１］〜［３］のいずれかに記載の化粧シート。
［５］前記暗色基材層の前記第１主面側の表面へ波長域３００ｎｍ以上７８０ｎｍ以下の光を照射して測定される前記暗色基材層の波長域３００ｎｍ以上７８０ｎｍ以下の平均分光吸収率が５０％以上である、［４］に記載の化粧シート。
［６］前記化粧シートの前記第１主面へ波長域７８１ｎｍ以上２５００ｎｍ以下の光を照射して測定される前記化粧シートの波長域７８１ｎｍ以上２５００ｎｍ以下の平均分光反射率が４０％以上である、［１］〜［５］のいずれかに記載の化粧シート。
［７］前記暗色基材層の前記第１主面側の表面へ波長域７８１ｎｍ以上２５００ｎｍ以下の光を照射して測定される前記暗色基材層の波長域７８１ｎｍ以上２５００ｎｍ以下の平均分光反射率が４０％以上である、［６］に記載の化粧シート。
［８］前記基材シートの前記第１主面側の表面へ波長域７８１ｎｍ以上２５００ｎｍ以下の光を照射して測定される前記基材シートの波長域７８１ｎｍ以上２５００ｎｍ以下の平均分光反射率が４０％以上である、［７］に記載の化粧シート。
［９］前記化粧シートの前記第２主面へ光を照射し、透過光に基づいて測定される前記化粧シートのＬ＊ａ＊ｂ＊表色系の明度Ｌ＊及び彩度Ｃ＊が、Ｌ＊：１０以下、かつ、Ｃ＊：４．５以下である、［６］〜［８］のいずれかに記載の化粧シート。
［１０］前記暗色基材層の前記第２主面側の表面へ光を照射し、透過光に基づいて測定される前記暗色基材層のＬ＊ａ＊ｂ＊表色系の明度Ｌ＊及び彩度Ｃ＊が、Ｌ＊：２０以下、かつ、Ｃ＊：２０以下である、［９］に記載の化粧シート。
［１１］前記化粧シートの前記第１主面へ波長域７８１ｎｍ以上２５００ｎｍ以下の光を照射して測定される前記化粧シートの波長域７８１ｎｍ以上２５００ｎｍ以下の平均分光透過率が７５％以上である、［１］〜［５］のいずれかに記載の化粧シート。
［１２］前記暗色基材層の前記第１主面側の表面へ波長域７８１ｎｍ以上２５００ｎｍ以下の光を照射して測定される前記暗色基材層の波長域７８１ｎｍ以上２５００ｎｍ以下の平均分光透過率が７５％以上である、［１１］に記載の化粧シート。
［１３］前記基材シートの前記第１主面側の表面へ波長域７８１ｎｍ以上２５００ｎｍ以下の光を照射して測定される前記基材シートの波長域７８１ｎｍ以上２５００ｎｍ以下の平均分光透過率が７５％以上である、［１２］に記載の化粧シート。
［１４］前記化粧シートの前記第２主面へ光を照射し、透過光に基づいて測定される前記化粧シートのＬ＊ａ＊ｂ＊表色系の明度Ｌ＊及び彩度Ｃ＊が、Ｌ＊：３５以下、かつ、Ｃ＊：３０以下である、［１１］〜［１３］のいずれかに記載の化粧シート。
［１５］前記暗色基材層の前記第２主面側の表面へ光を照射し、透過光に基づいて測定される前記暗色基材層のＬ＊ａ＊ｂ＊表色系の明度Ｌ＊及び彩度Ｃ＊が、Ｌ＊：６８以下、かつ、Ｃ＊：３０以下である、［１４］に記載の化粧シート。
［１６］前記暗色層が、茶褐色顔料及び青色顔料を含有する、［１］〜［１５］のいずれかに記載の化粧シート。
［１７］前記茶褐色顔料のＬ＊ａ＊ｂ＊表色系の色度ａ＊及びｂ＊が、ａ＊：２５以上５０以下、かつ、ｂ＊：１５以上４５以下であり、前記青色顔料のＬ＊ａ＊ｂ＊表色系の色度ａ＊及びｂ＊が、ａ＊：−２５以上−５以下、かつ、ｂ＊：−５５以上−３０以下である、［１６］に記載の化粧シート。
［１８］前記茶褐色顔料が、酸化鉄系顔料、ベンズイミダゾロン系顔料及び縮合アゾ系顔料から選択され、前記青色顔料が、フタロシアニン系顔料から選択される、［１６］又は［１７］に記載の化粧シート。
［１９］前記暗色層に含有される顔料が、前記茶褐色顔料及び前記青色顔料の２種のみである、［１６］〜［１８］のいずれかに記載の化粧シート。
［２０］前記暗色基材層の前記第１主面側に設けられた黒色層をさらに備える、［１］〜［１９］のいずれかに記載の化粧シート。
［２１］前記黒色層が、赤外線透過性黒色顔料を含有する、［２０］に記載の化粧シート。
［２２］前記赤外線透過性黒色顔料が、アゾメチンアゾ系黒色顔料及びペリレン系黒色顔料から選択される、［２１］に記載の化粧シート。
［２３］前記黒色層の前記第１主面側に設けられた透明樹脂層と、前記透明樹脂層の前記第１主面側に設けられた表面保護層とをさらに備える、［２０］〜［２２］のいずれかに記載の化粧シート。
［２４］被着材と［１］〜［２３］のいずれかに記載の化粧シートとを、前記被着材と前記化粧シートの前記基材シートとが対向するように備える、化粧部材。
【発明の効果】
【００１０】
本発明によれば、所望の黒色を呈することができるとともに、遮熱性能を発揮することができる化粧シート及び化粧部材が提供される。
【図面の簡単な説明】
【００１１】
【図１】図１は、本発明の一実施形態に係る化粧シートの構成を模式的に示す側面図である。
【図２】図２は、本発明の別の実施形態に係る化粧シートの構成を模式的に示す側面図である。
【図３】図３は、本発明の一実施形態に係る化粧部材の構成を模式的に示す側面図である。
【図４】図４は、本発明の別の実施形態に係る化粧部材の構成を模式的に示す側面図である。
【発明を実施するための形態】
【００１２】
〔定義〕
本発明において使用されるパラメータは以下の通り定義される。
【００１３】
「Ｌ＊ａ＊ｂ＊表色系」は、ＣＩＥ（国際照明委員会）で規格化され、ＪＩＳ  Ｚ  ８７８１−４：２０１３で採用されている表色系を意味する。Ｌ＊ａ＊ｂ＊表色系において、明度はＬ＊で表され、色度はａ＊及びｂ＊で表され、彩度はＣ＊＝（（ａ＊）２＋（ｂ＊）２）１／２で表される。
【００１４】
化粧シート又は暗色基材層に関する「反射光に基づいて測定されるＬ＊ａ＊ｂ＊表色系のＬ＊及びＣ＊」は、分光測色計（日本電色工業株式会社製ＳＥ６０００）を使用して、化粧シートの第１主面又は暗色基材層の第１主面側の表面へ入射角１０度（化粧シートの第１主面又は暗色基材層の第１主面側の表面の法線方向を０度とする）で光（Ｄ６５光源）を照射し、全光線反射光（鏡面反射光＋拡散反射光）に基づいて測定する。
【００１５】
化粧シート又は暗色基材層に関する「透過光に基づいて測定されるＬ＊ａ＊ｂ＊表色系のＬ＊及びＣ＊」は、分光測色計（日本電色工業株式会社製ＳＥ６０００）を使用して、化粧シートの第２主面又は暗色基材層の第２主面側の表面へ入射角０度（化粧シートの第２主面又は暗色基材層の第２主面側の表面の法線方向を０度とする）で光（Ｄ６５光源）を照射し、全光線透過光に基づいて測定する。
【００１６】
化粧シート又は暗色基材層に関する「波長域７８１ｎｍ以上２５００ｎｍ以下の平均分光吸収率（％）」は、下記式に基づいて算出する。
波長域７８１ｎｍ以上２５００ｎｍ以下の平均分光吸収率（％）＝１００（％）−波長域７８１ｎｍ以上２５００ｎｍ以下の平均分光反射率（％）−波長域７８１ｎｍ以上２５００ｎｍ以下の平均分光透過率（％）
【００１７】
化粧シート又は暗色基材層に関する「波長域７８１ｎｍ以上２５００ｎｍ以下の平均分光反射率（％）」は、波長７８１ｎｍから波長２５００ｎｍまで波長を１ｎｍずつ変化させながら、各波長（すなわち、波長７８１ｎｍ、７８２ｎｍ、７８３ｎｍ、・・・・２４９８ｎｍ、２４９９ｎｍ、２５００ｎｍ）の分光反射率（％）を測定し、測定した１７２０個の分光反射率の和を１７２０で割ることにより算出する。「各波長の分光反射率（％）」は、ＪＩＳ  Ｋ  ０１１５：２００４に準拠する分光光度計（日本分光株式会社製Ｖ−６７０）を使用して、化粧シートの第１主面又は暗色基材層の第１主面側の表面に入射角５度（化粧シート又は暗色基材層の表面の法線方向を０度とする）で各波長の光を照射し、平行入射光束に対する全反射光束の割合（すなわち全光線反射率）として測定する。全光線反射率の測定方法は、ＪＩＳ  Ｋ  ７３７５：２００８に準拠する。
【００１８】
化粧シート又は暗色基材層に関する「波長域７８１ｎｍ以上２５００ｎｍ以下の平均分光透過率（％）」は、波長７８１ｎｍから波長２５００ｎｍまで波長を１ｎｍずつ変化させながら、各波長（すなわち、波長７８１ｎｍ、７８１ｎｍ、７８２ｎｍ、・・・・２４９８ｎｍ、２４９９ｎｍ、２５００ｎｍ）の分光透過率（％）を測定し、測定した１７２０個の分光透過率の和を１７２０で割ることにより算出する。「各波長の分光透過率（％）」は、ＪＩＳ  Ｋ  ０１１５：２００４に準拠する分光光度計（日本分光株式会社製Ｖ−６７０）を使用し、化粧シートの第１主面又は暗色基材層の第１主面側の表面に入射角０度（化粧シート又は暗色基材層の表面の法線方向を０度とする）で各波長の光を照射し、平行入射光束に対する全透過光束の割合（すなわち全光線透過率）として測定する。全光線透過率の測定方法は、ＪＩＳ  Ｋ  ７３７５：２００８に準拠する。
【００１９】
化粧シート又は暗色基材層に関する「波長域３００ｎｍ以上７８０ｎｍ以下の平均分光吸収率（％）」は、下記式に基づいて算出する。
波長域３００ｎｍ以上７８０ｎｍ以下の平均分光吸収率（％）＝１００（％）−波長域３００ｎｍ以上７８０ｎｍ以下の平均分光反射率（％）−波長域３００ｎｍ以上７８０ｎｍ以下の平均分光透過率（％）
【００２０】
化粧シート又は暗色基材層に関する「波長域３００ｎｍ以上７８０ｎｍ以下の平均分光反射率（％）」は、波長３００ｎｍから波長７８０ｎｍまで波長を１ｎｍずつ変化させながら、各波長（すなわち、波長３００ｎｍ、３０１ｎｍ、３０２ｎｍ、・・・・、７７８ｎｍ、７７９ｎｍ、７８０ｎｍ）の分光反射率（％）を測定し、測定した４８１個の分光反射率の和を４８１で割ることにより算出する。「各波長の分光反射率（％）」は、ＪＩＳ  Ｋ  ０１１５：２００４に準拠する分光光度計（日本分光株式会社製Ｖ−６７０）を使用して、化粧シートの第１主面又は暗色基材層の第１主面側の表面に入射角５度（化粧シート又は暗色基材層の表面の法線方向を０度とする）で各波長の光を照射し、平行入射光束に対する全反射光束の割合（すなわち全光線反射率）として測定する。全光線反射率の測定方法は、ＪＩＳ  Ｋ  ７３７５：２００８に準拠する。
【００２１】
化粧シート又は暗色基材層に関する「波長域３００ｎｍ以上７８０ｎｍ以下の平均分光透過率（％）」は、波長３００ｎｍから波長７８０ｎｍまで波長を１ｎｍずつ変化させながら、各波長（すなわち、波長３００ｎｍ、３０１ｎｍ、３０２ｎｍ、・・・・、７７８ｎｍ、７７９ｎｍ、７８０ｎｍ）の分光透過率（％）を測定し、測定した４８１個の分光透過率の和を４８１で割ることにより算出する。「各波長の分光透過率（％）」は、ＪＩＳ  Ｋ  ０１１５：２００４に準拠する分光光度計（日本分光株式会社製Ｖ−６７０）を使用し、化粧シートの第１主面又は暗色基材層の第１主面側の表面に入射角０度（化粧シート又は暗色基材層の表面の法線方向を０度とする）で各波長の光を照射し、平行入射光束に対する全透過光束の割合（すなわち全光線透過率）として測定する。全光線透過率の測定方法は、ＪＩＳ  Ｋ  ７３７５：２００８に準拠する。
【００２２】
暗色基材層に関する「波長域７８１ｎｍ以上２５００ｎｍ以下の平均分光反射率（％）」、「波長域３００ｎｍ以上７８０ｎｍ以下の平均分光反射率（％）」、「波長域７８１ｎｍ以上２５００ｎｍ以下の平均分光透過率（％）」及び「波長域３００ｎｍ以上７８０ｎｍ以下の平均分光透過率（％）」は、暗色基材層が単独で存在する状態（すなわち、暗色基材層の両面に何の層も積層されていない状態）で、上記の通り、暗色基材層の第１主面側の表面に各波長の光を照射して測定する。したがって、暗色基材層上に黒色層、透明樹脂層及び表面保護層が積層された化粧シートの形態から暗色基材層の分光反射率又は分光透過率を測定する場合には、化粧シートから暗色基材層の第１主面側に積層された全層（黒色層、透明樹脂層及び表面保護層）を切削又は剥離して除去し、暗色基材層の第１主面側表面を露出させた状態で暗色基材層の分光反射率又は分光透過率を測定する。
【００２３】
基材シートに関する「波長域７８１ｎｍ以上２５００ｎｍ以下の平均分光反射率（％）」は、波長７８１ｎｍから波長２５００ｎｍまで波長を１ｎｍずつ変化させながら、各波長（すなわち、波長７８１ｎｍ、７８２ｎｍ、７８３ｎｍ、・・・・２４９８ｎｍ、２４９９ｎｍ、２５００ｎｍ）の分光反射率（％）を測定し、測定した１７２０個の分光反射率の和を１７２０で割ることにより算出する。「各波長の分光反射率（％）」は、ＪＩＳ  Ｋ  ０１１５：２００４に準拠する分光光度計（日本分光株式会社製Ｖ−６７０）を使用して、基材シートの表面に入射角５度（基材シートの表面の法線方向を０度とする）で各波長の光を照射し、平行入射光束に対する全反射光束の割合（すなわち全光線反射率）として測定する。全光線反射率の測定方法は、ＪＩＳ  Ｋ  ７３７５：２００８に準拠する。各波長の光を照射する表面は、原則として、基材シートの第１主面側の表面とする。
【００２４】
基材シートに関する「波長域７８１ｎｍ以上２５００ｎｍ以下の平均分光透過率（％）」は、波長７８１ｎｍから波長２５００ｎｍまで波長を１ｎｍずつ変化させながら、各波長（すなわち、波長７８１ｎｍ、７８２ｎｍ、７８３ｎｍ、・・・・２４９８ｎｍ、２４９９ｎｍ、２５００ｎｍ）の分光透過率（％）を測定し、測定した１７２０個の分光透過率の和を１７２０で割ることにより算出する。「各波長の分光透過率（％）」は、ＪＩＳ  Ｋ  ０１１５：２００４に準拠する分光光度計（日本分光株式会社製Ｖ−６７０）を使用し、基材シートの表面に入射角０度（基材シートの表面の法線方向を０度とする）で各波長の光を照射し、平行入射光束に対する全透過光束の割合（すなわち全光線透過率）として測定する。全光線透過率の測定方法は、ＪＩＳ  Ｋ  ７３７５：２００８に準拠する。各波長の光を照射する表面は、原則として、基材シートの第１主面側の表面とする。
【００２５】
基材シートに関する「波長域７８１ｎｍ以上２５００ｎｍ以下の平均分光反射率（％）」及び「波長域７８１ｎｍ以上２５００ｎｍ以下の平均分光透過率（％）」は、基材シートが単独で存在する状態（すなわち、基材シートの両面に何の層も積層されていない状態）で、上記の通り、基材シートの第１主面側の表面に各波長の光を照射して測定する。したがって、基材シート上に暗色層、黒色層、透明樹脂層及び表面保護層が積層された化粧シートの形態から基材シートの分光反射率又は分光透過率を測定する場合には、化粧シートから基材シートの第１主面側に積層された全層（暗色層、黒色層、透明樹脂層及び表面保護層）を切削又は剥離して除去し、基材シートの第１主面側の表面を露出させた状態で基材シートの分光反射率又は分光透過率を測定する。但し、基材シートの表裏両面の分光反射率が同一である場合には、基材シートの第２主面側の表面の分光反射率又は分光透過率を測定して、これを基材シートの分光反射率又は分光透過率とする。
【００２６】
透明樹脂層に関する「Ｌ＊ａ＊ｂ＊表色系のＬ＊、ａ＊及びｂ＊」は、透明樹脂層が単独で存在する状態（すなわち、透明樹脂層の両面に何の層も形成されていない状態）において、分光測色計（日本電色工業株式会社製ＳＥ６０００）を使用して、透明樹脂層の第１主面側の表面へ入射角１０度（透明樹脂層の第１主面側の表面の法線方向を０度とする）で光（Ｄ６５光源）を照射し、全光線反射光（鏡面反射光＋拡散反射光）に基づいて測定する。したがって、基材シート上に暗色層、黒色層、透明樹脂層及び表面保護層が積層された化粧シートの形態から透明樹脂層のＬ＊、ａ＊及びｂ＊を測定する場合には、化粧シートから透明樹脂層の第１主面側及び第２主面側に積層された全層（基材シート、暗色層、黒色層及び表面保護層）を切削又は剥離して除去し、透明樹脂層の表面を露出させた状態で透明樹脂層のＬ＊、ａ＊及びｂ＊を測定する。
【００２７】
〔化粧シート〕
以下、図面に基づいて、本発明の化粧シートの実施形態について説明する。
図１は、本発明の第１実施形態に係る化粧シート１Ａの構成を模式的に示す側面図であり、図２は、本発明の第２実施形態に係る化粧シート１Ｂの構成を模式的に示す側面図である。なお、図１及び図２において、同一の部分又は部材には同一符号が付されている。
【００２８】
（化粧シート１Ａ，１Ｂ）
以下、化粧シート１Ａに関する説明と、化粧シート１Ｂに関する説明とを合わせて行う際、「化粧シート１Ａ，１Ｂ」、「暗色基材層１０Ａ，１０Ｂ」及び「基材シート１１Ａ，１１Ｂ」という表現を使用する。「化粧シート１Ａ，１Ｂ」、「暗色基材層１０Ａ，１０Ｂ」及び「基材シート１１Ａ，１１Ｂ」は、化粧シート１Ａに関しては「化粧シート１Ａ」、「暗色基材層１０Ａ」及び「基材シート１１Ａ」を、化粧シート１Ｂに関しては「化粧シート１Ｂ」、「暗色基材層１０Ｂ」及び「基材シート１１Ｂ」を意味する。
【００２９】
図１及び図２に示すように、化粧シート１Ａ，１Ｂは、第１主面Ｓ１と、第１主面Ｓ１の反対側に位置する第２主面Ｓ２と、第１主面Ｓ１と第２主面Ｓ２との間に位置する暗色基材層１０Ａ，１０Ｂと、暗色基材層１０Ａ，１０Ｂの第１主面Ｓ１側に設けられた黒色層１３と、黒色層１３の第１主面Ｓ１側に設けられた透明樹脂層１４と、透明樹脂層１４の第１主面Ｓ１側に設けられた表面保護層１５とを備える。
【００３０】
図１及び図２に示すように、暗色基材層１０Ａ，１０Ｂは、基材シート１１Ａ，１１Ｂと、基材シート１１Ａ，１１Ｂの第１主面Ｓ１側に設けられた暗色層１２とを備える。
【００３１】
図１及び図２に示すように、暗色層１２の第１主面Ｓ１側の表面は、暗色基材層１０Ａ，１０Ｂの第１主面Ｓ１側の表面Ｔ１を形成しており、基材シート１１Ａ，１１Ｂの第２主面Ｓ２側の表面は、暗色基材層１０Ａ，１０Ｂの第２主面Ｓ２側の表面Ｔ２を形成している。
【００３２】
図１及び図２に示すように、暗色基材層１０Ａ，１０Ｂの第２主面Ｓ２側の表面Ｔ２は、化粧シート１Ａ，１Ｂの第２主面Ｓ２を形成している。「暗色基材層１０Ａ，１０Ｂが第１主面Ｓ１と第２主面Ｓ２との間に位置する」には、化粧シート１Ａ，１Ｂの第２主面Ｓ２が、暗色基材層１０Ａ，１０Ｂの第２主面Ｓ２側に設けられた層の表面により形成されている場合に加えて、化粧シート１Ａ，１Ｂの第２主面Ｓ２が、暗色基材層１０Ａ，１０Ｂの第２主面Ｓ２側の表面Ｔ２により形成されている場合も包含される。
【００３３】
暗色基材層１０Ａ，１０Ｂは、暗色層１２によって付与される暗色を呈する。本発明において「暗色」とは、その色調が低明度の有彩色又は無彩色であることを意味する。例えば、黒色、濃い灰色等の無彩色、及び、紺色、茶褐色、黄褐色、深緑色、濃紫色、臙脂色等の有彩色が暗色に該当する。
【００３４】
暗色基材層１０Ａ，１０Ｂの第１主面Ｓ１側の表面Ｔ１へ光を照射し、反射光に基づいて測定される暗色基材層１０Ａ，１０ＢのＬ＊ａ＊ｂ＊表色系の明度Ｌ＊（以下「Ｌ１０Ｒ＊」という）及び彩度Ｃ＊（以下「Ｃ１０Ｒ＊」という）は、Ｌ１０Ｒ＊：５０以下、かつ、Ｃ１０Ｒ＊：１８以下である。これにより、化粧シート１Ａ，１Ｂを第１主面Ｓ１側から反射光に基づいて観察したとき、暗色層１２は、基材シート１１Ａ，１１Ｂの色（例えば、白色）を隠蔽し、基材シート１１Ａ，１１Ｂの色が黒色層１３の色に及ぼす悪影響を抑制することができるとともに、暗色層１２それ自体の色が黒色層１３の色に及ぼす悪影響を抑制することができる。したがって、化粧シート１Ａ，１Ｂを第１主面Ｓ１側から反射光に基づいて観察したとき、化粧シート１Ａ，１Ｂは、黒色層１３によって付与される所望の黒色を呈することができる。
【００３５】
Ｌ１０Ｒ＊は、５０以下である限り特に限定されないが、好ましくは４０以下、さらに好ましくは３５以下、さらに一層好ましくは３０以下である。Ｌ１０Ｒ＊の下限値は特に限定されないが、例えば２０、２３又は２５である。
【００３６】
Ｃ１０Ｒ＊は、１８以下である限り特に限定されないが、暗色基材層１０Ａ，１０Ｂの外観（ひいては化粧シート１Ａ，１Ｂの外観）を無彩色とする観点から、Ｃ１０Ｒ＊の値は小さいほど好ましい。かかる観点から、Ｃ１０Ｒ＊は、好ましくは１５以下、さらに好ましくは１０以下、さらに一層好ましくは５以下である。Ｃ１０Ｒの下限値は特に限定されないが、例えば１、２又は４である。
【００３７】
化粧シート１Ａ，１Ｂを第１主面Ｓ１側から反射光に基づいて観察したときに化粧シート１Ａ，１Ｂが呈する黒色の程度は、化粧シート１Ａ，１Ｂの第１主面Ｓ１へ光を照射し、反射光に基づいて測定される化粧シート１Ａ，１ＢのＬ＊ａ＊ｂ＊表色系の明度Ｌ＊（以下「Ｌ１Ｒ＊」という）及び彩度Ｃ＊（以下「Ｃ１Ｒ＊」という）に基づいて評価することができる。Ｌ１Ｒ＊は、好ましくは３０以下、さらに好ましくは２８以下、さらに一層好ましくは２６以下である。Ｌ１Ｒ＊の下限値は特に限定さないが、例えば２０、２３又は２５である。Ｃ１Ｒは、好ましくは２．４以下、さらに好ましくは２．０以下である。化粧シート１Ａ，１Ｂの外観を無彩色とする観点から、Ｃ１Ｒ＊の値は小さいほど好ましい。Ｃ１Ｒの下限値は特に限定されないが、例えば１である。
【００３８】
化粧シート１Ａ，１Ｂを第１主面Ｓ１側から反射光に基づいて観察したときに化粧シート１Ａ，１Ｂが呈する黒色の程度は、化粧シート１Ａ，１Ｂの第１主面Ｓ１へ波長域３００ｎｍ以上７８０ｎｍ以下の光を照射して測定される化粧シート１Ａ，１Ｂの波長域３００ｎｍ以上７８０ｎｍ以下の平均分光吸収率に基づいて評価することができる。化粧シート１Ａ，１Ｂの波長域３００ｎｍ以上７８０ｎｍ以下の平均分光吸収率は、好ましくは７０％以上、さらに好ましくは７５％以上、さらに一層好ましくは８０％以上である。これにより、化粧シート１Ａ，１Ｂを第１主面Ｓ１側から反射光に基づいて観察したとき、化粧シート１Ａ，１Ｂは、黒色層１３によって付与される所望の黒色を呈することができる。化粧シート１Ａ，１Ｂの波長域３００ｎｍ以上７８０ｎｍ以下の平均分光吸収率の上限値は特に限定されないが、例えば８１％、８８％又は９３％である。
【００３９】
化粧シート１Ａ，１Ｂの波長域３００ｎｍ以上７８０ｎｍ以下の平均分光吸収率は、暗色基材層１０Ａ，１０Ｂの第１主面Ｓ１側の表面Ｔ１へ波長域３００ｎｍ以上７８０ｎｍ以下の光を照射して測定される暗色基材層１０Ａ，１０Ｂの波長域３００ｎｍ以上７８０ｎｍ以下の平均分光吸収率を調整することにより調整することができる。暗色基材層１０Ａ，１０Ｂの波長域３００ｎｍ以上７８０ｎｍ以下の平均分光吸収率は、好ましくは５０％以上、さらに好ましくは６０％以上、さらに一層好ましくは７０％以上である。暗色基材層１０Ａ，１０Ｂの波長域３００ｎｍ以上７８０ｎｍ以下の平均分光吸収率の上限値は特に限定されないが、例えば７１％、８３％又は９１％である。
【００４０】
化粧シート１Ａ，１Ｂの第１主面Ｓ１へ波長域７８１ｎｍ以上２５００ｎｍ以下の光を照射して測定される化粧シート１Ａ，１Ｂの波長域７８１ｎｍ以上２５００ｎｍ以下の平均分光吸収率は、５０％以下である。これにより、化粧シート１Ａ，１Ｂは遮熱性能を発揮することができる。化粧シート１Ａ，１Ｂの波長域７８１ｎｍ以上２５００ｎｍ以下の平均分光吸収率は、好ましくは３０％以下、さらに好ましくは２０％以下、さらに一層好ましくは１５％以下である。化粧シート１Ａ，１Ｂの波長域７８１ｎｍ以上２５００ｎｍ以下の平均分光吸収率の下限値は特に限定されないが、例えば１２％、７％又は３％である。
【００４１】
化粧シート１Ａ，１Ｂの波長域７８１ｎｍ以上２５００ｎｍ以下の平均分光吸収率は、暗色基材層１０Ａ，１０Ｂの第１主面Ｓ１側の表面Ｔ１へ波長域７８１ｎｍ以上２５００ｎｍ以下の光を照射して測定される暗色基材層１０Ａ，１０Ｂの波長域７８１ｎｍ以上２５００ｎｍ以下の平均分光吸収率を調整することにより調整することができる。暗色基材層１０Ａ，１０Ｂの波長域７８１ｎｍ以上２５００ｎｍ以下の平均分光吸収率は、好ましくは５０％以下、さらに好ましくは３０％以下、さらに一層好ましくは１５％以下である。暗色基材層１０Ａ，１０Ｂの波長域７８１ｎｍ以上２５００ｎｍ以下の平均分光吸収率の下限値は特に限定されないが、例えば１２％、４％又は２％である。
【００４２】
化粧シート１Ａの第１主面Ｓ１へ波長域７８１ｎｍ以上２５００ｎｍ以下の光を照射して測定される化粧シート１Ａの波長域７８１ｎｍ以上２５００ｎｍ以下の平均分光反射率が高くなるほど、化粧シート１Ａの波長域７８１ｎｍ以上２５００ｎｍ以下の平均分光吸収率が低くなり、その結果、化粧シート１Ａの遮熱性が高くなる。化粧シート１Ａの波長域７８１ｎｍ以上２５００ｎｍ以下の平均分光反射率は、好ましくは４０％以上、さらに好ましくは４５％以上、さらに一層好ましくは５０％以上である。化粧シート１Ａの波長域７８１ｎｍ以上２５００ｎｍ以下の平均分光反射率の上限値は特に限定されないが、例えば５１％、５２％又は５４％である。
【００４３】
暗色基材層１０Ａの近赤外線反射性が高くなるほど、化粧シート１Ａの波長域７８１ｎｍ以上２５００ｎｍ以下の平均分光反射率が高くなる。暗色基材層１０Ａの第１主面Ｓ１側の表面Ｔ１へ波長域７８１ｎｍ以上２５００ｎｍ以下の光を照射して測定される暗色基材層１０Ａの波長域７８１ｎｍ以上２５００ｎｍ以下の平均分光反射率は、好ましくは４０％以上、さらに好ましくは４５％以上、さらに一層好ましくは５０％以上である。暗色基材層１０Ａの波長域７８１ｎｍ以上２５００ｎｍ以下の平均分光反射率の上限値は特に限定されないが、例えば５１％、５２％又は５４％である。
【００４４】
基材シート１１Ａの近赤外線反射性が高くなるほど、暗色基材層１０Ａの波長域７８１ｎｍ以上２５００ｎｍ以下の平均分光反射率が高くなる。基材シート１１Ａの第１主面Ｓ１側の表面Ｕ１へ波長域７８１ｎｍ以上２５００ｎｍ以下の光を照射して測定される基材シート１１Ａの波長域７８１ｎｍ以上２５００ｎｍ以下の平均分光反射率は、好ましくは４０％以上、さらに好ましくは４５％以上、さらに一層好ましくは５０％以上である。基材シート１１Ａの波長域７８１ｎｍ以上２５００ｎｍ以下の平均分光反射率の上限値は特に限定されないが、例えば５１％、５３％又は５４％である。
【００４５】
化粧シート１Ａの第２主面Ｓ２へ光を照射し、透過光に基づいて測定される化粧シート１ＡのＬ＊ａ＊ｂ＊表色系の明度Ｌ＊（以下「Ｌ１ＡＴ＊」という）及び彩度Ｃ＊（以下「Ｃ１ＡＴ＊」という）は、好ましくは、Ｌ１ＡＴ＊：１０以下、かつ、Ｃ１ＡＴ＊：４．５以下、さらに好ましくは、Ｌ１ＡＴ＊：５以下、かつ、Ｃ１ＡＴ＊：２以下、さらに一層好ましくは、Ｌ１ＡＴ＊：２以下、かつ、Ｃ１Ｔ＊：１以下である。これにより、化粧シート１Ａを第１主面Ｓ１側から透過光に基づいて観察したとき、化粧シート１Ａは、黒色層１３によって付与される所望の黒色を呈することができる。Ｌ１ＡＴ＊の下限値は特に限定されないが、例えば０．５、０．７又は０．９である。Ｃ１ＡＴの下限値は特に限定されないが、例えば０．４、０．５又は０．６である。
【００４６】
化粧シート１Ａの第２主面Ｓ２へ光を照射し、透過光に基づいて測定される化粧シート１ＡのＬ＊ａ＊ｂ＊表色系の明度Ｌ＊及び彩度Ｃ＊は、暗色基材層１０Ａの第２主面Ｓ２側の表面Ｔ２へ光を照射し、透過光に基づいて測定される暗色基材層１０ＡのＬ＊ａ＊ｂ＊表色系の明度Ｌ＊（以下「Ｌ１０ＡＴ＊」という）及び彩度Ｃ＊（以下「Ｃ１０ＡＴ＊」という）を調整することにより調整することができる。Ｌ１０ＡＴ＊及びＣ１０ＡＴ＊は、好ましくは、Ｌ１０ＡＴ＊：２０以下、かつ、Ｃ１０ＡＴ＊：２０以下、さらに好ましくは、Ｌ１０ＡＴ＊：１５以下、かつ、Ｃ１０ＡＴ＊：１０以下、さらに一層好ましくは、Ｌ１０ＡＴ＊：１０以下、かつ、Ｃ１０ＡＴ＊：５以下である。Ｌ１０ＡＴ＊の下限値は特に限定されないが、例えば０．５、１又は２である。Ｃ１０ＡＴの下限値は特に限定されないが、例えば０．５、０．７または１である。
【００４７】
黒色層１３の近赤外線透過性が高くなるほど、化粧シート１Ａの波長域７８１ｎｍ以上２５００ｎｍ以下の平均分光反射率が高くなる。黒色層１３の近赤外線透過性を高めるために、黒色層１３に含有される黒色顔料が近赤外線透過性を有することが好ましい。
【００４８】
化粧シート１Ｂの第１主面Ｓ１へ波長域７８１ｎｍ以上２５００ｎｍ以下の光を照射して測定される化粧シート１Ｂの波長域７８１ｎｍ以上２５００ｎｍ以下の平均分光透過率が高くなるほど、化粧シート１Ｂの波長域７８１ｎｍ以上２５００ｎｍ以下の平均分光吸収率が低くなり、その結果、化粧シート１Ｂの遮熱性が高くなる。化粧シート１Ｂの波長域７８１ｎｍ以上２５００ｎｍ以下の平均分光透過率は、好ましくは７５％以上、さらに好ましくは７８％以上、さらに一層好ましくは８０％以上である。化粧シート１Ｂの波長域７８１ｎｍ以上２５００ｎｍ以下の平均分光透過率の上限値は特に限定されないが、例えば８２％、８５％又は８７％である。
【００４９】
暗色基材層１０Ｂの近赤外線透過性が高くなるほど、化粧シート１Ｂの波長域７８１ｎｍ以上２５００ｎｍ以下の平均分光透過率が高くなる。暗色基材層１０Ｂの第１主面Ｓ１側の表面Ｔ１へ波長域７８１ｎｍ以上２５００ｎｍ以下の光を照射して測定される波長域７８１ｎｍ以上２５００ｎｍ以下の平均分光透過率は、好ましくは７５％以上、さらに好ましくは７８％以上、さらに一層好ましくは８０％以上である。暗色基材層１０Ｂの波長域７８１ｎｍ以上２５００ｎｍ以下の平均分光透過率の上限値は特に限定されないが、例えば８２％、８５％又は９０％である。
【００５０】
基材シート１１Ｂの近赤外線透過性が高くなるほど、暗色基材層１０Ｂの波長域７８１ｎｍ以上２５００ｎｍ以下の平均分光透過率が高くなる。基材シート１１Ｂの第１主面Ｓ１側の表面Ｕ１へ波長域７８１ｎｍ以上２５００ｎｍ以下の光を照射して測定される波長域７８１ｎｍ以上２５００ｎｍ以下の平均分光透過率は、好ましくは７５％以上、さらに好ましくは７８％以上、さらに一層好ましくは８０％以上である。基材シート１１Ｂの波長域７８１ｎｍ以上２５００ｎｍ以下の平均分光透過率の上限値は特に限定されないが、例えば８２％、８５％又は８７％である。
【００５１】
化粧シート１Ｂの第２主面Ｓ２へ光を照射し、透過光に基づいて測定される化粧シート１ＢのＬ＊ａ＊ｂ＊表色系の明度Ｌ＊（以下「Ｌ１ＢＴ＊」という）及び彩度Ｃ＊（以下「Ｃ１ＢＴ＊」という）は、好ましくは、Ｌ１ＢＴ＊：３５以下、かつ、Ｃ１ＢＴ＊：３０以下、さらに好ましくは、Ｌ１ＢＴ＊：２５以下、かつ、Ｃ１ＢＴ＊：２０以下、さらに一層好ましくは、Ｌ１ＢＴ＊：２０以下、かつ、Ｃ１ＢＴ＊：１０以下である。これにより、化粧シート１Ｂを第１主面Ｓ１側から透過光に基づいて観察したとき、化粧シート１Ｂは、黒色層１３によって付与される所望の黒色を呈することができる。Ｌ１ＢＴ＊の下限値は特に限定されないが、例えば０．１、０．５又は１である。Ｃ１ＢＴの下限値は特に限定されないが、例えば０．５、０．７又は１である。
【００５２】
化粧シート１Ｂの第２主面Ｓ２へ光を照射し、透過光に基づいて測定される化粧シート１ＢのＬ＊ａ＊ｂ＊表色系の明度Ｌ＊及び彩度Ｃ＊は、暗色基材層１０Ｂの第２主面Ｓ２側の表面Ｔ２へ光を照射し、透過光に基づいて測定される暗色基材層１０ＢのＬ＊ａ＊ｂ＊表色系の明度Ｌ＊（以下「Ｌ１０ＢＴ＊」という）及び彩度Ｃ＊（以下「Ｃ１０ＢＴ＊」という）を調整することにより調整することができる。Ｌ１０ＢＴ＊及びＣ１０ＢＴ＊は、好ましくは、Ｌ１０ＢＴ＊：６８以下、かつ、Ｃ１０ＢＴ＊：３０以下、さらに好ましくは、Ｌ１０ＢＴ＊：５０以下、かつ、Ｃ１０ＢＴ＊：２０以下、さらに一層好ましくは、Ｌ１０ＢＴ＊：４０以下、かつ、Ｃ１０ＢＴ＊：１０以下である。Ｌ１０ＢＴ＊の下限値は特に限定されないが、例えば０．１、１又は５である。Ｃ１０ＢＴの下限値は特に限定されないが、例えば０．１、１又は５である。
【００５３】
黒色層１３の近赤外線透過性が高くなるほど、化粧シート１Ｂの波長域７８１ｎｍ以上２５００ｎｍ以下の平均分光透過率が高くなる。黒色層１３の近赤外線透過性を高めるために、黒色層１３に含有される黒色顔料が近赤外線透過性を有することが好ましい。
【００５４】
（基材シート１１Ａ，１１Ｂ）
基材シート１１Ａの近赤外線反射性及び基材シート１１Ｂの近赤外線透過性は、基材シート１１Ａ，１１Ｂに含有される樹脂の種類、基材シート１１Ａ，１１Ｂの厚み、基材シート１１Ａ，１１Ｂが着色剤を含有する場合には着色剤の種類及び量等を調整することにより調整することができる。
【００５５】
基材シート１１Ａ，１１Ｂに含有される樹脂としては、例えば、ポリエステル樹脂、ポリオレフィン樹脂等が挙げられる。基材シート１１Ａに含有される樹脂は、１種単独であってもよいし、２種以上の組み合わせであってもよい。
【００５６】
ポリエステル樹脂としては、例えば、ポリエチレンテレフタレート（以下「ＰＥＴ」ということがある。）、ポリブチレンテレフタレート、ポリエチレンナフタレート、ポリアリレート、ポリカーボネート、エチレンテレフタレート−イソフタレート共重合体、ポリアリレート等が挙げられ、これらのうち、ポリエチレンテレフタレート及びポリブチレンテレフタレートが好ましく、ポリエチレンテレフタレートがさらに好ましい。
【００５７】
ポリオレフィン樹脂としては、例えば、ポリエチレン（低密度、中密度、高密度）、ポリプロピレン、ポリメチルペンテン、ポリブテン、エチレン−プロピレン共重合体、プロピレン−ブテン共重合体等が挙げられ、これらのうち、ポリエチレン及びポリプロピレンが好ましい。
【００５８】
基材シート１１Ａ，１１Ｂの厚さは、好ましくは２０μｍ以上２００μｍ以下、好ましくは４０μｍ以上１５０μｍ以下、さらに好ましくは６０μｍ以上１００μｍ以下である。
【００５９】
基材シート１１Ａは、着色樹脂シートであることが好ましい。着色樹脂シートは、有色透明であってもよいし、有色不透明であってもよいが、一般的には、被着材の表面を隠蔽するために、有色不透明とする。基材シート１１Ａとして着色樹脂シートを使用することにより、化粧シート１Ａを貼着する被着材の表面色相がばらついている場合であっても、被着材の表面色相を良好に隠蔽することができるので優れた意匠性が得られる。また、基材シート１１Ａの第１主面Ｓ１側に設けられる暗色層１２及び黒色層１３の色調の安定性を確保することができる。基材シート１１Ａの近赤外線反射性を高める観点から、着色樹脂シートは、白色に着色されている（すなわち、白色顔料を含有する）ことが好ましい。
【００６０】
基材シート１１Ａに含有される着色剤としては、例えば、鉄黒、チタン白、アンチモン白、黄鉛、チタン黄、弁柄、カドミウム赤、群青、コバルトブルー等の無機顔料；キナクリドンレッド、イソインドリノンイエロー、フタロシアニンブルー等の有機顔料又は染料；アルミニウム、真鍮等の鱗片状箔片からなる金属顔料；二酸化チタン被覆雲母、塩基性炭酸鉛等の鱗片状箔片からなる真珠光沢（パール）顔料等が挙げられる。
【００６１】
基材シート１１Ａが白色顔料として酸化チタンを含む場合、酸化チタンの結晶型は特に限定されるものではなく、ルチル型、アナターゼ型、ブルッカイト型等の公知の結晶形から適宜選択することができるが、優れた白色度、耐候性、遮熱性能等を有する観点から、ルチル型が好ましい。また、酸化チタンは、光触媒作用によって樹脂を劣化させる可能性があることから、光触媒作用を安定させる目的で、表面被覆剤で表面処理されていることが好ましく、該表面被覆剤の組成としては限定的ではないが、例えば、酸化ケイ素、アルミナ、酸化亜鉛等の無機酸化物が挙げられる。表面被覆剤の被覆方法についても特に限定されたものではなく、公知の方法で得られた酸化チタンを使用することができる。
【００６２】
基材シート１１Ａ中の着色剤の含有量は、基材シート１１Ａの所望の分光反射率を実現する観点から、基材シート１１Ａを構成する樹脂１００質量部に対して、通常１質量部以上７０質量部以下、好ましくは１質量部以上５０質量部以下である。
【００６３】
基材シート１１Ｂは、着色されていない樹脂で構成される無色透明樹脂シートであることが好ましい。
【００６４】
基材シート１１Ａ，１１Ｂの第１主面Ｓ１側に設けられる層との密着性の強化、基材シート１１Ａ，１１Ｂの第２主面Ｓ２側に設けられる被着材との接着性の強化等を目的として、基材シート１１Ａ，１１Ｂの片面又は両面には、酸化法、凹凸化法等の物理的又は化学的表面処理を施してもよい。酸化法としては、例えば、コロナ放電処理、クロム酸化処理、火炎処理、熱風処理、オゾン・紫外線処理法等が挙げられ、凹凸化法としては、例えば、サンドブラスト法、溶剤処理法等が挙げられる。これらの表面処理は、基材の種類に応じて適宜選択することができる。一般的には、コロナ放電処理法が効果、操作性等の観点から好ましい。また、基材シート１１Ａ，１１Ｂの第１主面Ｓ１側に設けられる層との密着性の強化、基材シート１１Ａ，１１Ｂの第２主面Ｓ２側に設けられる被着材との接着性の強化等を目的として、基材シート１１Ａ，１１Ｂの第１主面Ｓ１側の表面にプライマー層を、基材シート１１Ａ，１１Ｂの第２主面Ｓ２側の表面に裏面プライマー層を形成してもよい。
【００６５】
基材シート１１Ａ，１１Ｂは、必要に応じて無機充填剤を含有してもよい。無機充填剤としては、例えば、炭酸カルシウム、硫酸バリウム、クレー、タルク、シリカ（二酸化珪素）、アルミナ（酸化アルミニウム）等の粉末等が挙げられる。基材シート１１Ａ，１１Ｂ中の無機充填剤の含有量は、通常、基材シート１１Ａ，１１Ｂを構成する樹脂１００質量部に対して、１質量部以上５０質量部以下である。基材シート１１Ａ，１１Ｂは、必要に応じてその他の各種添加剤、例えば、発泡剤、難燃剤、滑剤、酸化防止剤、紫外線吸収剤、光安定剤等を含有してもよい。
【００６６】
（暗色層１２）
暗色層１２は、基材シート１１Ａ，１１Ｂの第１主面Ｓ１側に設けられており、基材シート１１Ａ，１１Ｂとともに暗色基材層１０Ａ，１０Ｂを構成している。
【００６７】
暗色層１２は、茶褐色顔料及び青色顔料を含有する。暗色層１２は、茶褐色顔料及び青色顔料の可視光吸収作用により、暗色を呈することができる。化粧シート１Ａ，１Ｂを第１主面Ｓ１側から反射光又は透過光に基づいて観察したとき、暗色層１２は、基材シート１１Ａ，１１Ｂを隠蔽し、基材シート１１Ａ，１１Ｂが黒色層１３の色に及ぼす悪影響を抑制することができるとともに、暗色層１２それ自体が黒色層１３の色に及ぼす悪影響を抑制することができる。黒色層１３のうち平面視において暗色層１２と重なる領域の割合が大きいほど、暗色層１２の効果が大きい。したがって、暗色層１２は、平面視において黒色層１３の全体と重なっていることが好ましい。暗色層１２は、絵柄として認識されるように、基材シート１１Ａ，１１Ｂの表面の一部に形成されていてもよいが、基材シート１１Ａ，１１Ｂの表面の全体が隠蔽されるように、基材シート１１Ａ，１１Ｂの表面の全体に形成されていることが好ましい。すなわち、暗色層１２は、基材シート１１Ａ，１１Ｂの表面の全体に形成されたベタ層であることが好ましい。なお、暗色層１２は、絵柄（全面被覆では無く所望のパターンで部分的被覆）としてもよいが、その際は、暗色層と黒色層の絵柄が一致するか、又は、黒色層の面積が大きくなるように印刷することが好ましい
【００６８】
暗色層１２の形成方法としては、例えば、コート法、印刷法等が挙げられる。コート法としては、例えば、ロールコート法、ナイフコート法、エアーナイフコート法、ダイコート法、リップコート法、コンマコート法、キスコート法、フローコート法、ディップコート等が挙げられる。印刷法としては、例えば、グラビア印刷法、オフセット印刷法、スクリーン印刷法、フレキソ印刷法、静電印刷法、インクジェット印刷法等が挙げられる。暗色層１２は、好ましくは、印刷層である。
【００６９】
暗色層１２に含有される茶褐色顔料のＬ＊ａ＊ｂ＊表色系の色度ａ＊及びｂ＊は、好ましくはａ＊：２５以上５０以下、かつ、ｂ＊：１５以上４５以下、さらに好ましくはａ＊：２８以上４８以下、かつ、ｂ＊：１８以上４２以下、さらに一層好ましくはａ＊：３０以上４５以下、かつ、ｂ＊：２０以上４０以下である。なお、茶褐色顔料のＬ＊ａ＊ｂ＊表色系の色度ａ＊及びｂ＊は、茶褐色顔料を暗色層１２に含有させる前の状態（すなわち茶褐色顔料が単独で存在する状態）において、化粧シート又は暗色基材層に関する「反射光に基づいて測定されるＬ＊ａ＊ｂ＊表色系のＬ＊及びＣ＊」と同様にして測定する。
【００７０】
暗色層１２に含有される茶褐色顔料は、有機顔料であってもよいし、無機顔料であってもよい。暗色層１２に含有される茶褐色顔料は、１種単独であってもよいし、２種以上の組み合わせであってもよい。
【００７１】
暗色層１２に含有される茶褐色顔料としては、例えば、酸化鉄系顔料、ベンズイミダゾロン系顔料、縮合アゾ系顔料等が挙げられる。
【００７２】
酸化鉄系顔料は、無機顔料として広く使用されている公知の酸化鉄系顔料から適宜選択することができる。酸化鉄系顔料としては、例えば、赤色のヘマタイト（三酸化二鉄，α−Ｆｅ２Ｏ３）、黒色のマグネタイト（四酸化三鉄，Ｆｅ３Ｏ４）、黄色のゲーサイト（水和酸化鉄，α−ＦｅＯＯＨ）、褐色のマグヘマイト（γ−Ｆｅ２Ｏ３）、赤褐色のレピドクロサイト（γ−ＦｅＯＯＨ）等が挙げられる。酸化鉄系顔料は、好ましくはＦｅ２Ｏ３である。
【００７３】
ベンズイミダゾロン系顔料は、ベンズイミダゾロン骨格を有する顔料であり、公知のベンズイミダゾロン系顔料から適宜選択することができる。ベンズイミダゾロン系顔料としては、例えば、ＰｉｇｍｅｎｔＹｅｌｌｏｗ１２０、ＰｉｇｍｅｎｔＹｅｌｌｏｗ１５１、ＰｉｇｍｅｎｔＹｅｌｌｏｗ１５４、ＰｉｇｍｅｎｔＹｅｌｌｏｗ１７５、ＰｉｇｍｅｎｔＹｅｌｌｏｗ１８０、ＰｉｇｍｅｎｔＹｅｌｌｏｗ１８１、ＰｉｇｍｅｎｔＹｅｌｌｏｗ１９４、Ｐｉｇｍｅｎｔ  Ｒｅｄ１７５、ＰｉｇｍｅｎｔＲｅｄ１７６、ＰｉｇｍｅｎｔＲｅｄ１８５、ＰｉｇｍｅｎｔＲｅｄ２０８、ＰｉｇｍｅｎｔＶｉｏｌｅｔ３２、ＰｉｇｍｅｎｔＯｒａｎｇｅ３６、ＰｉｇｍｅｎｔＯｒａｎｇｅ６２、ＰｉｇｍｅｎｔＯｒａｎｇｅ７２、ＰｉｇｍｅｎｔＢｒｏｗｎ２５等が挙げられる。
【００７４】
縮合アゾ系顔料は、公知の縮合アゾ系顔料から適宜選択することができる。
【００７５】
暗色層１２に含有される青色顔料のＬ＊ａ＊ｂ＊表色系の色度ａ＊及びｂ＊は、好ましくはａ＊：−２５以上−５以下、かつ、ｂ＊：−５５以上−３０以下、さらに好ましくはａ＊：−２２以上−８以下、かつ、ｂ＊：−５２以上−３２以下、さらに一層好ましくはａ＊：−２０以上−１０以下、かつ、ｂ＊：−５０以上−３５以下である。なお、青色顔料のＬ＊ａ＊ｂ＊表色系の色度ａ＊及びｂ＊は、青色顔料を暗色層１２に含有させる前の状態（すなわち青色顔料が単独で存在する状態）において、化粧シート又は暗色基材層に関する「反射光に基づいて測定されるＬ＊ａ＊ｂ＊表色系のＬ＊及びＣ＊」と同様にして測定する。
【００７６】
暗色層１２に含有される青色顔料は、有機顔料であってもよいし、無機顔料であってもよい。暗色層１２に含有される青色顔料は、１種単独であってもよいし、２種以上の組み合わせであってもよい。
【００７７】
青色有機顔料としては、例えば、フタロシアニン系、インディゴ系、アントラキノン系、インドフェノール系顔料、ジオキサジン系等の青色有機顔料が挙げられる。青色有機顔料は、１種を単独で使用してもよいし、２種以上を組み合わせて使用してもよい。青色有機顔料は、好ましくは、フタロシアニン系である。フタロシアニン系の青色有機顔料としては、例えば、銅フタロシアニンブルー、コバルトフタロシアニンブルー等が挙げられる。フタロシアニン系の青色有機顔料は、好ましくは、銅フタロシアニンブルーである。銅フタロシアニンブルーは、茶褐色顔料と組み合わせた場合に、十分な暗色性を呈することができる。また、銅フタロシアニンブルーは、赤外吸収性が比較的低い。銅フタロシアニンブルーとしては、Ｃ．Ｉ．Ｐｉｇｍｅｎｔ Ｂｌｕｅ １５：１、１５：２、１５：３、１５：４、１５：６等が挙げられる。なお、「Ｃ．Ｉ．Ｐｉｇｍｅｎｔ Ｂｌｕｅ １５：１」等は、カラーインデックス名である。銅フタロシアニンブルーは、安定型（β型）であってもよいし、不安定型（α型）であってもよいが、β型より着色力が強いα型であることが好ましい。
【００７８】
青色無機顔料としては、例えば、ウルトラマリンブルー（群青）、アズライト、プルシアンブルー（紺青）、コバルトブルー（アルミン酸コバルト）、セルリアンブルー（錫酸コバルト）、コバルトクロムブルー、コバルト−アルミ−珪素酸化物、コバルト−亜鉛−珪素酸化物、スマルト、マンガンブルー等が挙げられる。青色無機顔料は、１種を単独で使用してもよいし、２種以上を組み合わせて使用してもよい。
【００７９】
暗色層１２に含有される顔料は、青色顔料及び茶褐色顔料の２種のみであることが好ましい。暗色層１２に含有される顔料が２種のみである場合、暗色層１２に含有される顔料が３種以上である場合と比較して、顔料の耐候性の相違に起因する暗色層１２の変色リスクが小さくなる。
【００８０】
暗色層１２に含有される顔料は、青色顔料及び茶褐色顔料以外の成分を含有してもよい。その他の成分としては、例えば、バインダー樹脂が挙げられる。バインダー樹脂は、茶褐色顔料及び青色顔料の分散性等を考慮して適宜選択することができる。バインダー樹脂としては、例えば、熱可塑性樹脂、１液硬化型樹脂、２液硬化型樹脂等の硬化性樹脂が挙げられる。具体的には、ウレタン樹脂、アクリルウレタン樹脂、塩化ビニル／酢酸ビニル共重合体樹脂、塩化ビニル／酢酸ビニル／アクリル共重合体樹脂、塩素化ポリプロピレン樹脂、アクリル樹脂、ポリエステル樹脂、ポリアミド樹脂、ブチラール樹脂、ポリスチレン樹脂、ニトロセルロース樹脂（硝化綿）、酢酸セルロース樹脂等の中から選択されたバインダー樹脂を１種単独で又は２種以上を組み合わせて使用することができる。また、バインダー樹脂以外の成分としては、例えば、茶褐色顔料及び青色顔料以外の着色剤、安定剤、可塑剤、触媒、硬化剤等が挙げられる。
【００８１】
暗色層１２に含有される茶褐色顔料及び青色顔料の量、暗色層１２の厚さ等は、暗色基材層１０Ａ，１０ＢのＬ＊、Ｃ＊、分光反射率、分光透過率等が所望の範囲となるように適宜調整することが好ましい。
【００８２】
暗色層１２中の茶褐色顔料の含有量は、暗色層１２に含有される固形分総質量に対して、好ましくは１質量％以上４０質量％以下、さらに好ましくは３質量％以上３５質量％以下、さらに一層好ましくは５質量％以上３０質量％以下である。
【００８３】
暗色層１２中の青色顔料の含有量は、暗色層１２に含有される固形分総質量に対して、好ましくは０．５質量％以上１０質量％以下、さらに好ましくは１質量％以上８質量％以下、さらに一層好ましくは１．５質量％以上５質量％以下である。
【００８４】
暗色層１２中の茶褐色顔料と青色顔料との質量比（茶褐色顔料の質量：青色顔料の質量）は、好ましくは１０：９０〜９０：１０、さらに好ましくは２０：８０〜８０：２０、さらに一層好ましくは４０：６０〜６０：４０である。
【００８５】
暗色層１２の厚さは、好ましくは０．１μｍ以上１０μｍ以下、さらに好ましくは０．３μｍ以上８μｍ以下、さらに一層好ましくは０．５μｍ以上５μｍ以下である。
【００８６】
暗色層１２を形成するために使用されるインキとしては、例えば、バインダー樹脂に茶褐色顔料及び青色顔料を混合したものが挙げられる。インキは、茶褐色顔料及び青色顔料以外の着色剤、溶剤、安定剤、可塑剤、触媒、硬化剤等を含有してもよい。インキに含有される着色剤の具体例は、基材シート１１Ａに含有される着色剤に関して上記した具体例と同様である。インキ中の溶剤は蒸発するので、インキに含有される茶褐色顔料、青色顔料及びバインダー樹脂の量（固形分基準）は、それぞれ、暗色層１２に含有される酸化鉄系顔料、青色顔料及びバインダー樹脂の量（固形分基準）に相当する。
【００８７】
暗色層１２を形成する際、インキ塗布面（例えば、基材シート１１Ａの一方の面）の単位面積当たりに塗布されるインキの量（固形分基準）は、好ましくは０．１ｇ／ｍ２以上１０ｇ／ｍ２以下、さらに好ましくは０．３ｇ／ｍ２以上８ｇ／ｍ２以下、さらに一層好ましくは０．５ｇ／ｍ２以上５ｇ／ｍ２以下である。
【００８８】
（黒色層１３）
黒色層１３は、暗色層１２の第１主面Ｓ１側に設けられている。なお、暗色層１２と黒色層１３との境界は必ずしも明確であるとは限らない。例えば、暗色層１２と黒色層１３との境界には、暗色層１２を構成する成分と黒色層１３を構成する成分とが混在した領域が形成される場合がある。
【００８９】
黒色層１３は、黒色顔料を含有する。黒色層１３は、黒色顔料の可視光吸収作用により、黒色を呈する。黒色層１３は、化粧シート１Ａに黒色を付与し、化粧シート１Ａの意匠性を向上させる。黒色層１３は、絵柄として認識されるように、暗色層１２の第１主面Ｓ１側の表面に部分的に形成されていてもよいが、化粧シート１Ａの全面が黒色として認識されるように、暗色層１２の第１主面Ｓ１側の表面の全体に形成されていることが好ましい。すなわち、黒色層１３は、暗色層１２の第１主面Ｓ１側の表面の全体に形成されたベタ層であることが好ましい。
【００９０】
黒色層１３の形成方法としては、例えば、コート法、印刷法等が挙げられる。コート法としては、例えば、ロールコート法、ナイフコート法、エアーナイフコート法、ダイコート法、リップコート法、コンマコート法、キスコート法、フローコート法、ディップコート等が挙げられる。印刷法としては、例えば、グラビア印刷法、オフセット印刷法、スクリーン印刷法、フレキソ印刷法、静電印刷法、インクジェット印刷法等が挙げられる。黒色層１３は、好ましくは、印刷層である。
【００９１】
黒色層１３に含有される黒色顔料は、有機黒色顔料であってもよいし、無機黒色顔料であってもよい。黒色層１３は、有機黒色顔料又は無機黒色顔料の一方を含有していてもよいし、有機黒色顔料及び無機黒色顔料の両方を含有していてもよい。
【００９２】
有機黒色顔料としては、例えば、アゾメチンアゾ系黒色顔料、ペリレン系黒色顔料、アゾ系黒色顔料、アニリンブラック、アセチレンブラック、カーボンブラック、ランプブラック、ベンズイミダゾロンピグメントブラウン２５（茶）とフタロシアニンブルー（青）との混合顔料等が挙げられる。有機黒色顔料は、１種を単独で使用してもよいし、２種以上を組み合わせて使用してもよい。
【００９３】
黒色層１３に含有される黒色顔料は、近赤外線透過性黒色顔料であることが好ましい。これにより、黒色層１３の近赤外線透過性が向上し、黒色層１３の近赤外線吸収性が低下するので、化粧シート１Ａ，１Ｂの遮熱性能を向上させることができる。なお、本発明において「近赤外線透過性黒色顔料」は、波長域８３１ｎｍ以上２５００ｎｍ以下の近赤外線を、好ましくは６０％以上、さらに好ましくは６５％以上、さらに一層好ましくは７０％以上、透過する黒色顔料を意味する。
【００９４】
近赤外線透過性黒色顔料としては、例えば、アゾメチンアゾ系黒色顔料、ペリレン系黒色顔料等が挙げられる。近赤外線透過性を有するその他の顔料としては、例えば、オキサジン系、ベンズイミダゾロン系、ピロール系顔料、キナクリドン系、アゾ系、ペリレン系、ジオキサン系、イソインドリノン系、インダスレン系、キノフタロン系、ペリノン系、フタロシアニン系等の有機顔料が挙げられる。
【００９５】
アゾメチンアゾ系黒色顔料は、メチン基及びアゾメチン基を有する限り特に限定されるものではないが、例えば、特開昭６２−３０２０２号公報、特開昭６２−３２１４９号公報（特公平４−１５２６５号公報）、特開２００２−２５６１６５号公報（特許第４０８４０２２号明細書）、特開２００２−３４８４９１号公報（特許第４０８４０２３号明細書）等に記載のアゾメチンアゾ系黒色顔料が挙げられる。
【００９６】
アゾメチンアゾ系黒色顔料としては、例えば、下記式で表される化合物が挙げられる。
【化１】
2019001129.tif 000003
【００９７】
上記式中、
Ｘは、水素原子又はハロゲン原子を表し、
ｍは１〜４の整数を表し、
Ｒ１は、ハロゲン原子、メチル基、メトキシ基及びニトロ基からなる群より選択される１又は２以上の置換基を有していてもよいフェニレン基、ナフチレン基又はビフェニレン基を表し、
ｎは１又は２を表し、
ｎが１を表す場合、Ｒ２は、メチル基、エチル基、メトキシ基及びアニリノカルボニル基からなる群より選択される１又は２以上の置換基を有していてもよいフェニル基、
【化２】
2019001129.tif 000004
を表し、
ｎが２を表す場合、メチル基、エチル基、メトキシ基及びアニリノカルボニル基からなる群より選択される１又は２以上の置換基を有していてもよいフェニレン基、ナフチレン基又はビフェニレン基を表す。
【００９８】
また、アゾメチンアゾ系黒色顔料としては、例えば、下記式で表される化合物が挙げられる。
【化３】
2019001129.tif 000005
【００９９】
上記式中、
Ｒは、炭素数１〜３の低級アルキル基及び炭素数１〜３の低級アルコキシ基からなる群より選択される基を表し、
ｎは１〜５の整数を表し、
ｎが２以上の整数を表す場合、Ｒは同一であってもよいし異なっていてもよい。
【０１００】
アゾメチンアゾ系黒色顔料の具体例としては、１−［［４−［（４，５，６，７−テトラクロロ−３−オキソ−イソインドリン−１−イリデン）アミノ］フェニル］アゾ］−２−ヒドロキシ−Ｎ−（４−メトキシ−２−メチルフェニル）−１１Ｈ−ベンゾ［ａ］カルバゾール−３−カルボキシアミド、（２−ヒドロキシ−Ｎ−（２’−メチル−４’−メトキシフェニル）−１−｛［４−［（４，５，６，７−テトラクロロ−１−オキソ−２，３−ジヒドロ−１Ｈ−イソインドール−３−イリデン）アミノ］フェニル］アゾ｝−１１Ｈ−ベンゾ［ａ］−カルバゾール−３−カルボキシアミド）等が挙げられる。
【０１０１】
ペリレン系黒色顔料としては、例えば、下記式で表される化合物が挙げられる。
【化４】
2019001129.tif 000006
【０１０２】
上記式中、
Ｒは、同一又は異なって、−（ＣＨ２）２−ＯＨ、−ＣＨ２−ＣＨ２−Ｙ（Ｙはフェニル基、メチル基又はヒドロキシメチル基を表す。）、又は
【化５】
2019001129.tif 000007
を表す。
【０１０３】
ペリレン系黒色顔料の具体例としては、例えば、下記式で表されるペリレン−３，４，９，１０−テトラカルボン酸ジイミド等が挙げられる。
【化６】
2019001129.tif 000008
【０１０４】
無機黒色顔料としては、例えば、複合酸化物、鉄黒、チタンブラック等が挙げられる。無機黒色顔料は、１種を単独で使用してもよいし、２種以上を組み合わせて使用してもよい。
【０１０５】
複合酸化物は、少なくとも２種の金属元素を含む酸化物である。複合酸化物は、少なくともマンガン元素を含む複合酸化物、すなわち、マンガン元素と、マンガン元素以外の少なくとも１種の金属元素を含む酸化物であることが好ましい。複合酸化物に含まれるマンガン元素以外の金属元素は、特に限定されるものではなく、より明度が低い落ち着いた意匠性を得る観点、遮熱性能を得る観点等から適宜選択することができる。複合酸化物に含まれるマンガン元素以外の金属元素は、１種単独であってもよいし、２種以上の組み合わせであってもよい。複合酸化物に含まれるマンガン元素以外の金属元素としては、例えば、カルシウム元素、バリウム元素等の第２族元素；イットリウム元素、ランタン元素、プラセオジム元素；ネオジム元素等の第３族元素、チタン元素、ジルコニウム元素等の第４族元素；ホウ素元素、アルミニウム元素、ガリウム元素、インジウム元素等の第１３族元素；アンチモン元素、ビスマス元素等の第１５族元素等の金属元素が挙げられる。これらのなかでも、第２族元素、第４族元素、第１５族元素が好ましく、カルシウム元素、チタン元素、及びビスマス元素がより好ましく、カルシウム元素及びチタン元素がさらに好ましい。複合酸化物の特に好ましい具体例としては、マンガン元素、カルシウム元素及びチタン元素を含む複合酸化物が挙げられる。
【０１０６】
複合酸化物の構造は、特に限定されるものではないが、構造として安定している観点、優れた遮熱性能及び意匠性を得る観点等から、ペロブスカイト構造、斜方晶構造、六方晶構造等であることが好ましく、ペロブスカイト構造であることがさらに好ましい。
【０１０７】
黒色層１３は、黒色顔料のみから構成されていてもよいし、黒色顔料以外の成分を含有してもよい。黒色顔料以外の成分としては、例えば、バインダー樹脂が挙げられる。バインダー樹脂は、黒色顔料の分散性等を考慮して適宜選択することができる。バインダー樹脂としては、例えば、熱可塑性樹脂、１液硬化型樹脂、２液硬化型樹脂等の硬化性樹脂が挙げられる。具体的には、ウレタン樹脂、アクリルウレタン樹脂、塩化ビニル／酢酸ビニル共重合体樹脂、塩化ビニル／酢酸ビニル／アクリル共重合体樹脂、塩素化ポリプロピレン樹脂、アクリル樹脂、ポリエステル樹脂、ポリアミド樹脂、ブチラール樹脂、ポリスチレン樹脂、ニトロセルロース樹脂（硝化綿）、酢酸セルロース樹脂等が挙げられる。バインダー樹脂は、１種単独であってもよいし、２種以上の組み合わせであってもよい。バインダー樹脂以外の成分としては、例えば、黒色顔料以外の着色剤、安定剤、可塑剤、触媒、硬化剤等が挙げられる。着色剤の具体例は、基材シート１１Ａに含有される着色剤に関して上記した具体例と同様である。  
【０１０８】
黒色層１３に含有される黒色顔料の量、黒色層１３の厚さ等は、化粧シート１Ａ，１ＢのＬ＊、Ｃ＊、分光反射率、分光透過率等が所望の範囲となるように調整することが好ましい。
【０１０９】
黒色層１３中の黒色顔料の含有量は、黒色層１３に含有される固形分総質量に対して、好ましくは１質量％以上１００質量％以下、さらに好ましくは１０質量％以上５０質量％以下、さらに一層好ましくは２０質量％以上４０質量％以下である。
【０１１０】
黒色層１３の厚さは、好ましくは０．１μｍ以上１０μｍ以下、さらに好ましくは０．３μｍ以上８μｍ以下、さらに一層好ましくは０．５μｍ以上５μｍ以下である。
【０１１１】
黒色層１３を形成するために使用されるインキとしては、例えば、バインダー樹脂に黒色顔料を混合したものが挙げられる。インキは、黒色顔料以外の着色剤、溶剤、安定剤、可塑剤、触媒、硬化剤等を含有してもよい。インキに含有される着色剤の具体例は、基材シート１１Ａに含有される着色剤に関して上記した具体例と同様である。インキ中の溶剤は蒸発するので、インキに含有される黒色顔料及びバインダー樹脂の量（固形分基準）は、それぞれ、黒色層１３に含有される黒色顔料及びバインダー樹脂の量（固形分基準）に相当する。
【０１１２】
黒色層１３を形成する際、インキ塗布面（例えば、暗色層１２の一方の面）の単位面積当たりに塗布されるインキの量（固形分基準）は、好ましくは０．１ｇ／ｍ２以上１０ｇ／ｍ２以下、さらに好ましくは０．３ｇ／ｍ２以上８ｇ／ｍ２以下、さらに一層好ましくは０．５ｇ／ｍ２以上５ｇ／ｍ２以下である。
【０１１３】
黒色層１３は、単一の層で構成されていてもよいし、複数の層で構成されていてもよい。
【０１１４】
（透明樹脂層１４）
透明樹脂層１４は、黒色層１３の第１主面Ｓ１側に設けられている。透明樹脂層１４は、暗色層１２及び黒色層１３を保護して、耐傷性を向上させる効果を有する。透明樹脂層１４は、必要に応じて設けられる層であり、省略可能である。
【０１１５】
透明樹脂層１４のＬ＊ａ＊ｂ＊表色系のＬ＊、ａ＊及びｂ＊を調節することにより、透明樹脂層１４を化粧シート１Ａ，１Ｂの色を補正する色補正層として機能させることができ、これにより、化粧シート１Ａ，１ＢのＬ＊ａ＊ｂ＊表色系のＬ＊、ａ＊及びｂ＊を調節することができる。
【０１１６】
透明樹脂層１４のＬ＊ａ＊ｂ＊表色系のＬ＊は３０以上５０以下であることが好ましく、透明樹脂層１４のＬ＊ａ＊ｂ＊表色系のａ＊及びｂ＊は、ａ＊：−１以上０以下、かつ、ｂ＊：−３以上−２以下であることが好ましい。
【０１１７】
透明樹脂層１４のＬ＊ａ＊ｂ＊表色系のＬ＊、ａ＊及びｂ＊は、透明樹脂層１４を構成する樹脂の種類、透明樹脂層１４の厚み、透明樹脂層１４が着色剤を含有する場合には着色剤の種類及び量等を適宜調整することにより調整することができる。
【０１１８】
透明樹脂層１４は、例えば、熱可塑性樹脂で構成することができる。透明樹脂層１４を構成する樹脂としては、基材シート１１Ａを構成する樹脂に関して上記した具体例（ポリエステル樹脂、ポリオレフィン樹脂）の他、アクリル樹脂、ポリカーボネート樹脂、ポリウレタン樹脂、ポリスチレン樹脂、塩化ビニル樹脂、酢酸ビニル樹脂等が挙げられる。成型加工性の向上、耐傷性の向上の観点から、ポリエステル樹脂、ポリオレフィン樹脂が好ましく、ポリオレフィン樹脂がより好ましい。また、これと同様の観点から、基材シート１１Ａ及び透明樹脂層１４を構成する樹脂がともにポリオレフィン樹脂であることが好ましい。
【０１１９】
透明樹脂層１４は、暗色層１２及び黒色層１３を視認できる程度の透明性を有していればよく、無色透明の他、着色透明や半透明であってもよい。透明樹脂層１４を構成する樹脂層が着色されている場合、樹脂層に含有される着色剤の具体例は、基材シート１１Ａに含有される着色剤に関して上記した具体例と同様である。
【０１２０】
透明樹脂層１４の厚さは、好ましくは２０μｍ以上１３０μｍ以下、さらに好ましくは３０μｍ以上１００μｍ以下、さらに一層好ましくは４０μｍ以上９０μｍ以下である。透明樹脂層１４の厚さが上記範囲内であると、暗色層１２及び黒色層１３の保護機能及び耐傷性の向上を望める。
【０１２１】
透明樹脂層１４は、各層との接着性を向上させる観点から、片面又は両面に酸化法、凹凸化法等の物理的又は化学的表面処理を施すことができる。これらの物理的又は化学的表面処理としては、基材シート１１Ａの表面処理と同様の方法が挙げられる。また、透明樹脂層１４は、各層との接着性を向上させる観点から、プライマー層や裏面プライマー層を形成する等の処理を施すこともできる。
【０１２２】
（表面保護層１５）
表面保護層１５は、透明樹脂層１４の第１主面Ｓ１側に設けられている。表面保護層１５は、化粧シート１Ａ，１Ｂの最表面に位置し、化粧シート１Ａ，１Ｂの第１主面を形成している。表面保護層１５は、必要に応じて設けられる層であり、省略可能である。
【０１２３】
表面保護層１５は、化粧シート１Ａ，１Ｂに耐傷性、耐摩耗性、耐薬品性等の表面特性を付与する。表面保護層１５は、好ましくは硬化性樹脂を含有する樹脂組成物の硬化物で構成される。硬化性樹脂組成物の硬化物により構成されることで、化粧シート１Ａ，１Ｂの表面特性を向上させることができる。
【０１２４】
表面保護層１５の形成に使用される硬化性樹脂としては、２液硬化型樹脂等の熱硬化性樹脂の他、電離放射線硬化性樹脂等が挙げられ、これらを複数使用した、例えば、電離放射線硬化性樹脂と熱硬化性樹脂とを併用する、あるいは、硬化性樹脂と熱可塑性樹脂とを併用する、いわゆるハイブリッドタイプであってもよい。
【０１２５】
表面保護層１５を形成する樹脂の架橋密度を高め、表面の耐傷性や耐摩耗性を向上させ得るとの観点から、電離放射線硬化性樹脂が好ましく、また、無溶媒で塗布することができ、取り扱いが容易との観点から、電子線硬化性樹脂がより好ましい。
【０１２６】
（電離放射線硬化性樹脂）
電離放射線硬化性樹脂とは、電磁波又は荷電粒子線の中で分子を架橋、重合させ得るエネルギー量子を有するもの、すなわち、紫外線又は電子線等を照射することにより、架橋、硬化する樹脂のことである。具体的には、従来電離放射線硬化性樹脂として慣用されている重合性モノマー及び重合性オリゴマーないしはプレポリマーの中から適宜選択して使用することができる。
【０１２７】
代表的には、重合性モノマーとして、分子中にラジカル重合性不飽和基を持つ（メタ）アクリレート系モノマーが好適であり、なかでも多官能性（メタ）アクリレートが好ましい。なお、ここで「（メタ）アクリレート」とは「アクリレート又はメタクリレート」を意味する。多官能性（メタ）アクリレートとしては、分子内にエチレン性不飽和結合を２個以上有する（メタ）アクリレートであればよく、特に制限はない。これらの多官能性（メタ）アクリレートは１種を単独で使用してもよいし、２種以上を組み合わせて使用してもよい。
【０１２８】
次に、重合性オリゴマーとしては、分子中にラジカル重合性不飽和基を持つオリゴマー、例えばエポキシ（メタ）アクリレート系、ウレタン（メタ）アクリレート系、ポリエステル（メタ）アクリレート系、ポリエーテル（メタ）アクリレート系等が挙げられる。さらに、重合性オリゴマーとしては、他にポリブタジエンオリゴマーの側鎖に（メタ）アクリレート基をもつ疎水性の高いポリブタジエン（メタ）アクリレート系オリゴマー、主鎖にポリシロキサン結合をもつシリコーン（メタ）アクリレート系オリゴマー、小さな分子内に多くの反応性基をもつアミノプラスト樹脂を変性したアミノプラスト樹脂（メタ）アクリレート系オリゴマー、あるいはノボラック型エポキシ樹脂、ビスフェノール型エポキシ樹脂、脂肪族ビニルエーテル、芳香族ビニルエーテル等の分子中にカチオン重合性官能基を有するオリゴマー等がある。
【０１２９】
前記多官能性（メタ）アクリレート等とともに、その粘度を低下させる等の目的で、単官能性（メタ）アクリレートを、本発明の目的を損なわない範囲で適宜併用することができる。これらの単官能性（メタ）アクリレートは１種を単独で使用してもよいし、２種以上を組み合わせて使用してもよい。
【０１３０】
表面保護層１５の厚さは、優れた耐傷性とその持続性、さらには耐摩耗性、耐薬品性等の表面特性を得る観点から、２μｍ以上２５μｍ以下が好ましく、２μｍ以上１５μｍ以下がより好ましく、２μｍ以上１０μｍ以下がさらに好ましい。
【０１３１】
表面保護層１５を形成する樹脂組成物中には、その性能を阻害しない範囲で、上記以外の各種添加剤を含有することができる。各種添加剤としては、例えば重合禁止剤、架橋剤、帯電防止剤、接着性向上剤、酸化防止剤、レベリング剤、チクソ性付与剤、カップリング剤、可塑剤、消泡剤、充填剤、溶剤等が挙げられる。
【０１３２】
（接着層）
化粧シート１Ａ，１Ｂは、必要に応じて接着層を有することができる。例えば、黒色層１３と透明樹脂層１４との間の接着性を向上させるために、黒色層１３と透明樹脂層１４との間に接着層を設けることができる。接着層を構成する接着剤としては、化粧シートにおいて一般的に使用されている接着剤を適宜選択して使用することができ、その厚さは０．１μｍ以上５０μｍ以下であり、十分な接着性が得られる観点から１μｍ以上３０μｍ以下が好ましい。
【０１３３】
接着剤としては、特に制限されるものではないが、例えば、ウレタン系接着剤、アクリル系接着剤、エポキシ系接着剤、ゴム系接着剤等が挙げられ、なかでも、ウレタン系接着剤が接着力の点で好ましい。なお、このようなウレタン系接着剤としては、例えば、ポリエーテルポリオール、ポリエステルポリオール、アクリルポリオール等の各種ポリオール化合物と、トリレンジイソシアネートやヘキサメチレンジイソシアネート等の各種ポリイソシアネート化合物とを含む２液硬化型ウレタン樹脂を利用した接着剤が挙げられる。また、アクリル−ポリエステル−塩酢ビ系樹脂等も加熱により容易に接着性を発現し、高温での使用でも接着強度を維持し得る好適な接着剤である。接着層は、これら樹脂等からなる接着剤組成物を使用して、塗工法等の公知の層形成法で形成することができる。
【０１３４】
（プライマー層）
化粧シート１Ａ，１Ｂは、必要に応じて、各層間密着性を向上させるために、各層間のいずれかにプライマー層、裏面プライマー層を有することができる。例えば、被着材と基材シート１１Ａ，１１Ｂとの密着性を向上させるために、基材シート１１Ａ，１１Ｂ側に裏面プライマー層を設けることができる。また、透明樹脂層１４と表面保護層１５との密着性を向上させるために、透明樹脂層１４と表面保護層１５との間にプライマー層を設けることができる。
【０１３５】
プライマー層は、透明又は半透明な層であり、例えば、インキのバインダー樹脂として例示した樹脂等を使用して形成することができる。プライマー層の厚さは、通常０．５μｍ以上２０μｍ以下、好ましくは０．５μｍ以上５μｍ以下、さらに好ましくは０．５μｍ以上３μｍ以下である。
【０１３６】
（凹形状）
化粧シート１Ａ，１Ｂは、少なくとも表面保護層１５に凹形状を有することが好ましい。化粧シート１Ａ，１Ｂが凹形状を有することで、特に質感（触感）に優れたものとなる。この凹形状は、少なくとも表面保護層１５に存在していればよく、また基材シート１１Ａ，１１Ｂに至るものがあってもよい。優れた質感（触感）を得る観点から、表面保護層１５内に留まるものだけでなく、透明樹脂層１４まで至るもの、暗色層１２及び黒色層１３まで至るもの、基材シート１１Ａ，１１Ｂまで至るものが組み合わされていることが好ましい。なお、本明細書において、表面保護層１５等が上記凹形状を有する場合、表面保護層１５等の厚みは、上記凹形状を有さない箇所で測定した厚みを意味する。
【０１３７】
凹形状の最大深さは、化粧シート１Ａ，１Ｂの総厚さに対して１５％以上１００％未満が好ましく、１５％以上８０％以下がさらに好ましく、２５％以上８０％以下がさらに一層好ましい。また、凹形状の最大深さとしては、１５μｍ以上が好ましく、２０μｍ以上であることがより好ましく、３０μｍ以上であることがさらに好ましい。このような最大深さを有することで、凹形状の加工、例えばエンボス加工の際に化粧シート１Ａ，１Ｂが破断してしまうことがなく、凹形状が潰れたように仕上がってしまうといったこともなく、優れた質感（触感）が得られ、結果として優れた意匠性が得られる。
【０１３８】
ここで、凹形状の最大深さの測定は、任意の３０点の凹形状について、該凹形状の最下点から表面保護層１５の表面までの高さを、表面粗さ形状測定機を使用して、カットオフ値：２．５０ｍｍ、カットオフフィルタの種類：２ＲＣ、傾斜補正方法：直線の測定条件で測定し、最も深いものを最大深さとした。
【０１３９】
表面保護層１５に凹形状を施す方法については特に制限はなく、例えば作業の容易さを考慮すると、エンボス加工を採用することが好ましい。エンボス加工は、公知の枚葉又は輪転式のエンボス機を使用する通常の方法により行えばよい。
【０１４０】
（化粧シートの製造方法）
本発明の化粧シートの製造方法について、本発明の一実施形態に係る化粧シート１Ａを例にとって、その製造方法を説明する。化粧シート１Ａ，１Ｂは、例えば、（ａ）基材シート１１Ａ，１１Ｂ上に暗色層１２を形成する工程、（ｂ）暗色層１２上に黒色層１３を形成する工程、（ｃ）黒色層１３上に透明樹脂層１４を形成する工程、（ｄ）透明樹脂層１４上に硬化性樹脂組成物を塗布し、硬化させて表面保護層１５を形成する工程、を順に経ることにより製造することができる。
【０１４１】
工程（ａ）は、基材シート１１Ａ，１１Ｂ上に暗色層１２を設ける工程である。暗色層１２は、例えば、基材シート１１Ａ，１１Ｂ上にインキを塗布して乾燥させることにより形成することができる。インキの塗布は、グラビア印刷法により行うことが好ましい。
【０１４２】
基材シート１１Ａ，１１Ｂに表面処理を施す場合は、暗色層１２を形成する前に基材シート１１Ａ，１１Ｂに対して表面処理を行えばよい。基材シート１１Ａ，１１Ｂと暗色層１２との間にプライマー層を設ける場合は、暗色層１２を形成する前にプラシマー層を設ければよい。基材シート１１Ａ，１１Ｂの第２主面Ｓ２側表面に裏面プライマー層を設ける場合、暗色層１２を形成する前、形成している間又は形成した後に裏面プライマー層を設ければよい。プライマー層の形成は、プライマー層を形成する樹脂組成物を、例えば、グラビア印刷法、バーコート法、ロールコート法、リバースロールコート法、コンマコート法等の公知の方式で塗布して形成することができる。
【０１４３】
工程（ｂ）は、暗色層１２上に黒色層１３を形成する工程である。黒色層１３は、例えば、暗色層１２上にインキを塗布して乾燥させることにより形成することができる。インキの塗布は、グラビア印刷法により行うことが好ましい。
【０１４４】
工程（ｃ）は、黒色層１３上に透明樹脂層１４を設ける工程である。透明樹脂層１４は、暗色層１２及び黒色層１３を有する基材シート１１Ａ，１１Ｂに必要に応じて接着剤を塗布して接着層を形成した後に、透明樹脂層１４を形成する樹脂組成物を使用して、透明樹脂層１４を押出ラミネーション、ドライラミネーション、ウエットラミネーション、サーマルラミネーション等の方法により接着及び圧着させて積層して形成することができる。
【０１４５】
工程（ｄ）は、透明樹脂層１４上に硬化性樹脂組成物を塗布し、硬化させて表面保護層１５を形成する工程である。表面保護層１５は、電離放射線硬化性樹脂を含む電離放射線硬化性樹脂組成物を、透明樹脂層１４上又は透明樹脂層１４上に所望に応じて設けられたプライマー層の上に塗布し、硬化させて得られる。
【０１４６】
表面保護層１５を形成するための、樹脂組成物の塗布は、硬化後の厚さが通常１μｍ以上２０μｍ以下となるように、好ましくはグラビアコート、バーコート、ロールコート、リバースロールコート、コンマコート等の公知の方式により、より好ましくはグラビアコートにより行う。
【０１４７】
表面保護層１５の形成に電離放射線樹脂組成物を使用する場合、該樹脂組成物の塗布により形成した未硬化樹脂層は、電子線、紫外線等の電離放射線を照射して硬化物とすることで、表面保護層１５となる。ここで、電離放射線として電子線を使用する場合、その加速電圧については、使用する樹脂や層の厚みに応じて適宜選定し得るが、通常加速電圧７０〜３００ｋＶ程度で未硬化樹脂層を硬化させることが好ましい。
【０１４８】
照射線量は、電離放射線硬化性樹脂の架橋密度が飽和する量が好ましく、通常５〜３００ｋＧｙ（０．５〜３０Ｍｒａｄ）、好ましくは１０〜５０ｋＧｙ（１〜５Ｍｒａｄ）の範囲で選定される。電子線源としては、特に制限はなく、例えばコックロフトワルトン型、バンデグラフト型、共振変圧器型、絶縁コア変圧器型、あるいは直線型、ダイナミトロン型、高周波型等の各種電子線加速器を使用することができる。また、電離放射線として紫外線を使用する場合には、波長１９０〜３８０ｎｍの紫外線を含むものを放射する。紫外線源としては特に制限はなく、例えば高圧水銀燈、低圧水銀燈、メタルハライドランプ、カーボンアーク燈等が使用される。
【０１４９】
表面保護層１５の形成に熱硬化性樹脂組成物を使用する場合は、使用する樹脂組成物に応じた熱処理を施して、硬化させて表面保護層１５を形成すればよい。
【０１５０】
以上のようにして得られる化粧シート１Ａ，１Ｂは、黒色を呈することができるとともに、遮熱性能を発揮することができるので、例えば、被着材と積層した形態で、壁、天井、床、バルコニー、ベランダ等の建築物の内装用部材又は外装用部材の表面化粧板；窓枠、扉、手すり、幅木、廻り縁、モール等の建具又は造作部材の表面化粧板；厨房機器、家具、弱電機器、ＯＡ機器等のキャビネットの表面化粧板；車両の内装又は外装用の表面化粧板；携帯電話等の通信機器の表面化粧板；車道、歩道等の舗装道路用の表面化粧板（舗装道路の舗装面に積層して色彩、模様等を付与するための表面化粧板）等の種々の用途の化粧部材として、好適に使用することができる。
【０１５１】
〔化粧部材〕
以下、図面に基づいて、本発明の化粧部材の実施形態について説明する。
図３は、本発明の第１実施形態に係る化粧部材２Ａの構成を模式的に示す側面図であり、図４は、本発明の第２実施形態に係る化粧部材２Ｂの構成を模式的に示す側面図である。なお、図３及び図４において、同一の部分又は部材には同一符号が付されている。
【０１５２】
（化粧部材２Ａ，２Ｂ）
以下、化粧部材２Ａに関する説明と、化粧部材２Ｂに関する説明とを合わせて行う際、「化粧部材２Ａ，２Ｂ」、「化粧シート１Ａ，１Ｂ」、「基材シート１１Ａ，１１Ｂ」及び「被着材２１Ａ，２１Ｂ」という表現を使用する。「化粧部材２Ａ，２Ｂ」、「化粧シート１Ａ，１Ｂ」、「基材シート１１Ａ，１１Ｂ」及び「被着材２１Ａ，２１Ｂ」は、化粧部材２Ａに関しては「化粧部材２Ａ」、「化粧シート１Ａ」、「基材シート１１Ａ」及び「被着材２１Ａ」を、化粧部材２Ｂに関しては「化粧部材２Ｂ」、「化粧シート１Ｂ」、「基材シート１１Ｂ」及び「被着材２１Ｂ」を意味する。
【０１５３】
図３及び図４に示すように、化粧部材２Ａ，２Ｂは、被着材２１Ａ，２１Ｂと化粧シート１Ａ，１Ｂとを、被着材２１Ａ，２１Ｂと基材シート１１Ａ，１１Ｂとが対向するように備える。
【０１５４】
（被着材）
被着材２１Ａとしては、例えば、各種素材の平板、曲面板等の板材、立体形状物品、シート（或いはフィルム）等が挙げられる。具体的には、木材単板、木材合板、パーティクルボード、ＭＤＦ（中密度繊維板）等の木質繊維板等の板材や立体形状物品等として使用される木質部材；鉄、アルミニウム等の板材や鋼板、立体形状物品、あるいはシート等として使用される金属部材；ガラス、陶磁器等のセラミックス、石膏等の非セメント窯業系材料、ＡＬＣ（軽量気泡コンクリート）板等の非陶磁器窯業系材料等の板材や立体形状物品等として使用される窯業部材；アクリル樹脂、ポリエステル樹脂、ポリスチレン樹脂、ポリプロピレン等のポリオレフィン系樹脂、ＡＢＳ（アクリロニトリル−ブタジエン−スチレン共重合体）樹脂、フェノール樹脂、塩化ビニル樹脂、セルロース系樹脂、ゴム等の板材、立体形状物品、あるいはシート等として使用される樹脂部材等が挙げられる。また、これらの部材は、１種を単独で又は２種以上を組み合わせて使用することができる。
【０１５５】
被着材２１Ａは、上記のなかから用途に応じて適宜選択すればよく、壁、天井、床等の建築物の内外装用部材、窓枠、扉、手すり、幅木、廻り縁、モール等の建具又は造作部材を用途とする場合は、木質部材、金属部材、樹脂部材、これらの組み合わせた部材が好ましい。
【０１５６】
被着材２１Ｂとしては、近赤外線域（７８１ｎｍ以上２５００ｎｍ以下）の平均分光反射率が高い被着材を使用することが好ましい。基材シート１１Ｂにおける近赤外線域の分光透過率が高いため、被着材２１Ｂの近赤外線域の平均分光反射率が低いと、化粧部材２Ｂの遮熱性能が不十分となるおそれがある一方、被着材２１Ｂの近赤外線域の平均分光反射率が高いと、化粧部材２Ｂは、近赤外線反射性能に基づく遮熱性能を発揮することができる。被着材２１Ｂにおける波長域７８１ｎｍ以上２５００ｎｍ以下の平均分光反射率は、好ましくは５０％以上、さらに好ましくは５５％以上、さらに一層好ましくは６０％以上である。なお、被着材２１Ｂにおける波長域７８１ｎｍ以上２５００ｎｍ以下の平均分光反射率の上限値は特に限定されないが、例えば１００％、９５％又は９０％である。被着材における波長域７８１ｎｍ以上２５００ｎｍ以下の平均分光反射率の測定は、基材シートにおける波長域７８１ｎｍ以上２５００ｎｍ以下の平均分光反射率と同様にして行われる。
【０１５７】
被着材２１Ｂの分光反射率は、例えば、被着材２１Ａで例示した部材の表面を着色剤でコーティングすることにより調節することができる。また、被着材Ｂが樹脂で構成される場合には、樹脂の種類、被着材２１Ｂの厚み、被着材２１Ｂに含有される着色剤の種類及び量等を適宜選択することにより調節することができる。
【０１５８】
着色剤は、用途に応じて適宜選択すればよく、例えば、被着材２１Ｂを有色透明や、有色不透明に着色することができる。一般的には被着材２１Ｂの表面を隠蔽する観点から、有色不透明とすることが好ましい。被着材２１Ｂに使用される着色剤の具体例は、基材シート１１Ａに含有される着色剤に関して上記した具体例と同様である。化粧部材２Ｂの優れた遮熱性能を実現する観点から、被着材２１Ｂは、白色に着色されている（すなわち、白色顔料を含有する又は白色顔料でコーティングされている）ことが好ましい。
【０１５９】
被着材２１Ａ又は２１Ｂの厚さは、用途及び材料に応じて適宜選択すればよく、通常０．１ｍｍ以上５ｍｍ以下が好ましく、０．１ｍｍ以上３ｍｍ以下がさらに好ましい。
【０１６０】
（接着剤層）
化粧部材２Ａ，２Ｂは、被着材２１Ａ，２１Ｂと化粧シート１Ａ，１Ｂとの間に、接着剤層２２を有する。接着剤層２２は省略可能であるが、優れた接着性を得るため、被着材２１Ａ，２１Ｂと化粧シート１Ａ，１Ｂとを接着剤層２２を介して貼り合わせることが好ましい。
【０１６１】
接着剤層２２に含有される接着剤としては、特に限定されるものではないが、例えば、感熱接着剤、感圧接着剤等の接着剤が挙げられる。接着剤を構成する樹脂としては、例えば、アクリル系樹脂、ポリウレタン系樹脂、塩化ビニル系樹脂、酢酸ビニル系樹脂、塩化ビニル−酢酸ビニル系共重合樹脂、スチレン−アクリル系共重合樹脂、ポリエステル系樹脂、ポリアミド系樹脂等が挙げられる。イソシアネート等を硬化剤とする２液硬化型のポリウレタン系接着剤又はポリエステル系接着剤も適用し得る。接着剤層２２には、粘着剤を使用することもできる。粘着剤としては、例えば、アクリル系、ウレタン系、シリコーン系、ゴム系等の粘着剤が挙げられる。
【０１６２】
接着剤層２２は、上記樹脂を溶液又はエマルジョン等の塗布可能な形態にしたものを、グラビア印刷法、スクリーン印刷法又はグラビア版を使用したリバースコーティング法等の手段により塗布、乾燥して形成することができる。接着剤層の厚さは特に制限はないが、通常１μｍ以上１００μｍ以下である。この範囲とすることで、優れた接着性が得られる。
【０１６３】
（化粧部材の製造方法）
本発明の化粧部材の製造方法について、化粧部材２Ａ，２Ｂを例にとって、その製造方法を説明する。化粧部材２Ａ，２Ｂは、化粧シート１Ａ，１Ｂと被着材２１Ａ，２１Ｂとを、（ｄ）化粧シート１Ａ，１Ｂの基材シート１１Ａ，１１Ｂと被着材２１Ａ，２１Ｂとを対向させて積層する工程を経て製造することができる。
【０１６４】
被着材２１Ａ，２１Ｂと化粧シート１Ａ，１Ｂとを積層する方法としては、例えば、接着剤を間に介して化粧シート１Ａを板状の被着材に加圧ローラーで加圧して積層するラミネート方法、接着剤を間に介して化粧シート１Ａ，１Ｂを供給しつつ、複数の向きの異なるローラーにより、被着材２１Ａ，２１Ｂを構成する複数の側面に順次化粧シート１Ａ，１Ｂを加圧接着して積層してゆくラッピング加工、また、固定枠に固定した化粧シート１Ａ，１Ｂが軟化する所定の温度になるまでシリコーンゴムシートを介してヒーターで加熱し、加熱され軟化した化粧シート１Ａ，１Ｂに真空成形金型を押し付け、同時に真空成形金型から真空ポンプ等で空気を吸引し化粧シート１Ａ，１Ｂを真空成形金型にしっかりと密着させる真空成形加工等が好ましく挙げられる。
【０１６５】
ラミネート加工やラッピング加工において、ホットメルト接着剤（感熱接着剤）を使用する場合、接着剤を構成する樹脂の種類にもよるが、加温温度は通常１６０〜２００℃、反応性ホットメルト接着剤では通常１００〜１３０℃程度である。また、真空成形加工の場合は加熱しながら行うことが一般的であり、通常８０〜１３０℃程度、好ましくは９０〜１２０℃程度で行われる。
【０１６６】
以上のようにして得られる化粧部材２Ａ，２Ｂは、更に任意切断し、表面や木口部にルーター、カッター等の切削加工機を使用して溝加工、面取加工等の任意加飾を施すことができる。そして種々の用途、例えば、壁、天井、床、バルコニー、ベランダ等の建築物の内装用部材又は外装用部材の表面化粧板；窓枠、扉、扉枠等の建具、手すり、幅木、廻り縁、モール等の造作部材、塀、柵等の表面化粧板；厨房機器、家具、弱電機器、ＯＡ機器等のキャビネットの表面化粧板；車両の内装又は外装用の表面化粧板；携帯電話等の通信機器の表面化粧板；車道、歩道等の舗装道路用の表面化粧板（舗装道路の舗装面に積層して色彩、模様等を付与するための表面化粧板）等に使用することができる。
【実施例】
【０１６７】
以下、本発明を実施例に基づいてさらに詳細に説明する。
【０１６８】
〔実施例Ａ１〕化粧シートの製造及び評価
１．基材シートの準備
基材シートＡとして、両面にコロナ放電処理を施したポリプロピレン（ＰＰ）樹脂シートを準備した。このＰＰ樹脂シートは、ＰＰ樹脂１００質量部に対し、顔料として酸化チタン１０質量部のみを含む、白色に着色された着色樹脂シート（厚さ：６０μｍ）である。
【０１６９】
基材シートＡが単独で存在する状態（すなわち、基材シートＡの両面に何の層も積層されていない状態）において、波長３００ｎｍから波長２５００ｎｍまで波長を１ｎｍずつ変化させながら各波長（すなわち、波長３００ｎｍ、３０１ｎｍ、３０２ｎｍ、・・・・２４９８ｎｍ、２４９９ｎｍ、２５００ｎｍ）の分光反射率（％）を測定した。各波長の分光反射率（％）は、ＪＩＳ  Ｋ  ０１１５：２００４に準拠する分光光度計（日本分光株式会社製Ｖ−６７０）を使用し、各波長の光を基材シートＡの表面に入射角５度（基材シートの表面の法線方向を０度とする）で照射し、平行入射光束に対する全反射光束の割合（すなわち全光線反射率）として測定した。全光線反射率の測定方法は、ＪＩＳ  Ｋ  ７３７５：２００８に準拠した。
【０１７０】
基材シートＡが単独で存在する状態（すなわち、基材シートＡの両面に何の層も積層されていない状態）において、波長３００ｎｍから波長２５００ｎｍまで波長を１ｎｍずつ変化させながら各波長（すなわち、波長３００ｎｍ、３０１ｎｍ、３０２ｎｍ、・・・・２４９８ｎｍ、２４９９ｎｍ、２５００ｎｍ）の分光透過率（％）を測定した。各波長の分光透過率（％）は、ＪＩＳ  Ｋ  ０１１５：２００４に準拠する分光光度計（日本分光株式会社製Ｖ−６７０）を使用し、各波長の光を基材シートＡの表面に入射角０度（基材シートの表面の法線方向を０度とする）で照射し、平行入射光束に対する全透過光束の割合（すなわち全光線透過率）として測定した。全光線透過率の測定方法は、ＪＩＳ  Ｋ  ７３７５：２００８に準拠した
【０１７１】
基材シートＡに関する波長域３００ｎｍ以上７８０ｎｍ以下の平均分光反射率、平均分光透過率及び平均分光吸収率は、それぞれ、７０．０％、１０．７％及び１９．３％であった。基材シートＡに関する波長域７８１ｎｍ以上２５００ｎｍ以下の平均分光反射率、平均分光透過率及び平均分光吸収率は、それぞれ、５２．９％、４１．０％及び６．１％であった。
【０１７２】
２．暗色層の形成
第１印刷インキとして、バインダー樹脂（２液硬化型アクリル−ウレタン樹脂）、ヘキサメチレンジイソシアネート系硬化剤、銅フタロシアニンブルー（青色顔料）及び酸化鉄系顔料（Ｆｅ２Ｏ３，茶色顔料）を含む印刷インキを準備した。第１印刷インキの溶剤としては、酢酸エチル及びメチルエチルケトンの混合溶剤（酢酸エチルの質量：メチルエチルケトンの質量＝１：１）を使用した。第１印刷インキにおいて、固形分総濃度は３０質量％、銅フタロシアニンブルー及び酸化鉄系顔料の総濃度は１２質量％、青色顔料及び茶色顔料の質量比（青色顔料の質量：茶色顔料の質量）は、２０：８０である。
基材シートＡの一方の面に第１印刷インキをグラビア印刷法で塗布（塗布量：固形分基準で約２ｇ／ｍ２）し、硬化させ、暗色層（硬化後の厚さ：２μｍ）を形成した。こうして、基材シートＡと、基材シートＡ上に形成された暗色層とからなる暗色基材層を形成した。
【０１７３】
３．黒色層の形成
第２印刷インキとして、バインダー樹脂（１液硬化型アクリル−ウレタン樹脂）及び平均粒径０．２μｍのアゾメチンアゾ系黒色顔料（大日精化工業株式会社製クロモファインブラックＡ−１１０３）を含む印刷インキ（固形分２１．６質量％、Ｐ／Ｖ比０．３）を準備した。第２印刷インキ中のアゾメチンアゾ系黒色顔料濃度は、５質量％である。
暗色層の上面に第２印刷インキをグラビア印刷法で塗布（塗布量：固形分基準で約２ｇ／ｍ２）し、硬化させ、黒色層（硬化後の厚さ：２μｍ）を形成した。
【０１７４】
４．裏面プライマー層の形成
基材シートＡの他方の面に２液硬化型ウレタン−硝化綿混合樹脂組成物を塗布し、乾燥させ、裏面プライマー層（乾燥後の厚さ：２μｍ）を形成した。
【０１７５】
５．接着層の形成
黒色層の上に透明なポリウレタン樹脂系接着剤を塗布し、乾燥させ、接着層（乾燥後の厚さ：３μｍ）を形成した。
【０１７６】
６．透明樹脂層の形成
接着剤層の上に透明なポリプロピレン樹脂をＴダイ押出機により加熱溶融押出し、透明樹脂層として透明樹脂層（厚さ：８０μｍ）を形成した。
【０１７７】
なお、上記と同様にして透明樹脂層を単独で形成し、透明樹脂層が単独で存在する状態（すなわち、透明樹脂層の両面に何の層も積層されていない状態）において、Ｌ＊ａ＊ｂ＊表色系におけるＬ＊値、ａ＊値及びｂ＊値を測定した。Ｌ＊ａ＊ｂ＊表色系におけるＬ＊値、ａ＊値及びｂ＊値は、分光測色計（日本電色工業株式会社製ＳＥ６０００）を使用して透明樹脂層の表面へ入射角１０度（透明樹脂層の表面の法線方向を０度とする）で光（Ｄ６５光源）を照射し、全光線反射光（鏡面反射光＋拡散反射光）に基づいて測定した。測定は透明樹脂層の表面の３箇所について行った。測定結果を表１に示す。
【０１７８】
【表１】
2019001129.tif 000009
【０１７９】
７．プライマー層の形成
透明樹脂層の表面にコロナ放電処理を施した後、コロナ放電処理表面に２液硬化型アクリル−ウレタン樹脂組成物をグラビア印刷法で塗布し、乾燥させ、プライマー層（乾燥後の厚さ：１μｍ）を形成した。
【０１８０】
８．表面保護層の形成
プライマー層の表面に透明な電子線硬化性樹脂組成物（電子線硬化性樹脂：３官能ウレタンアクリレート）をグラビアコート法で塗布（固形分：３ｇ／ｍ２）し、乾燥させ、未硬化樹脂層を形成し、酸素濃度２００ｐｐｍの環境下で電子線（加圧電圧：１２５ＫｅＶ、５Ｍｒａｄ）を照射して該未硬化樹脂層を硬化させて、表面保護層（厚さ：３μｍ）を形成した。
【０１８１】
９．エンボス加工
表面保護層側からエンボス加工を施して、６０°光沢度が８となる砂目調凹凸模様を形成し、化粧シートを得た。化粧シートの特徴を表２に示す。
【０１８２】
１０．暗色基材層及び化粧シートの評価
暗色基材層及び化粧シートについて以下の評価を行った。化粧シートに関する評価結果を表３に示す。
【０１８３】
［反射光に基づいて測定されるＬ＊、ａ＊、ｂ＊及びＣ＊］
分光測色計（日本電色工業株式会社製ＳＥ６０００）を使用して、暗色基材層の暗色層側表面又は化粧シートの表面保護層側表面へ入射角１０度（暗色基材層の暗色層側表面又は化粧シートの表面保護層側表面の法線方向を０度とする）で光（Ｄ６５光源）を照射し、全光線反射光（鏡面反射光＋拡散反射光）に基づいて、暗色基材層又は化粧シートのＬ＊、ａ＊及びｂ＊を測定した。測定されたａ＊及びｂ＊に基づいて、彩度Ｃ＊を算出した。なお、彩度はＣ＊＝（（ａ＊）２＋（ｂ＊）２）１／２で表される。
【０１８４】
［透過光に基づいて測定されるＬ＊、ａ＊、ｂ＊及びＣ＊］
分光測色計（日本電色工業株式会社製ＳＥ６０００）を使用して、暗色基材層の暗色層側表面又は化粧シートの表面保護層側表面へ入射角０度（暗色基材層の暗色層側表面又は化粧シートの表面保護層側表面の法線方向を０度とする）で光（Ｄ６５光源）を照射し、全光線透過光に基づいて、暗色基材層又は化粧シートのＬ＊、ａ＊及びｂ＊を測定した。測定されたａ＊及びｂ＊に基づいて、彩度Ｃ＊を算出した。
【０１８５】
［分光反射率の測定］
ＪＩＳ  Ｋ  ０１１５：２００４に準拠する分光光度計（日本分光株式会社製Ｖ−６７０）を使用して、暗色基材層の暗色層側表面又は化粧シートの表面保護層側表面に入射角５度（暗色基材層の暗色層側表面又は化粧シートの表面保護層側表面の法線方向を０度とする）で、波長３００ｎｍから波長２５００ｎｍまで波長を１ｎｍずつ変化させながら各波長（すなわち、波長３００ｎｍ、３０１ｎｍ、３０２ｎｍ、・・・・２４９８ｎｍ、２４９９ｎｍ、２５００ｎｍ）の光を照射し、平行入射光束に対する全反射光束の割合（すなわち全光線反射率）として、各波長の分光反射率（％）を測定した。全光線反射率の測定方法は、ＪＩＳ  Ｋ  ７３７５：２００８に準拠した。なお、各波長の分光反射率（％）は、暗色基材層又は化粧シートの両面に何の層も積層されていない状態で測定した。
【０１８６】
［分光透過率の測定］
ＪＩＳ  Ｋ  ０１１５：２００４に準拠する分光光度計（日本分光株式会社製Ｖ−６７０）を使用して、暗色基材層の暗色層側表面又は化粧シートの表面保護層側表面に入射角０度（暗色基材層の暗色層側表面又は化粧シートの表面保護層側表面の法線方向を０度とする）で、波長３００ｎｍから波長２５００ｎｍまで波長を１ｎｍずつ変化させながら各波長（すなわち、波長３００ｎｍ、３０１ｎｍ、３０２ｎｍ、・・・・２４９８ｎｍ、２４９９ｎｍ、２５００ｎｍ）の光を照射し、平行入射光束に対する全透過光束の割合（すなわち全光線透過率）として、各波長の分光透過率（％）を測定した。全光線透過率の測定方法は、ＪＩＳ  Ｋ  ７３７５：２００８に準拠した。なお、各波長の分光反射率（％）は、暗色基材層又は化粧シートの両面に何の層も積層されていない状態で測定した。
【０１８７】
［波長域３００ｎｍ以上７８０ｎｍ以下の平均分光反射の算出］
波長３００ｎｍから波長７８０ｎｍまで波長を１ｎｍずつ変化させながら各波長（すなわち、波長３００ｎｍ、３０１ｎｍ、３６２ｎｍ、・・・７７８ｎｍ、７７９ｎｍ、７８０ｎｍ）の分光反射率（％）の和を４８１で割ることにより、暗色基材層又は化粧シートの波長域３００ｎｍ以上７８０ｎｍ以下の平均分光反射率（％）を算出した。
【０１８８】
［波長域３００ｎｍ以上７８０ｎｍ以下の平均分光透過率の算出］
波長３００ｎｍから波長７８０ｎｍまで波長を１ｎｍずつ変化させながら各波長（すなわち、波長３００ｎｍ、３０１ｎｍ、３６２ｎｍ、・・・７７８ｎｍ、７７９ｎｍ、７８０ｎｍ）の分光透過率（％）の和を４８１で割ることにより、暗色基材層又は化粧シートの波長域３００ｎｍ以上７８０ｎｍ以下の平均分光透過率（％）を算出した。
【０１８９】
［波長域３００ｎｍ以上７８０ｎｍ以下の平均分光吸収率の算出］
下記式に基づいて、暗色基材層又は化粧シートの波長域３００ｎｍ以上７８０ｎｍ以下の平均分光吸収率（％）を算出した。
波長域３００ｎｍ以上７８０ｎｍ以下の平均分光吸収率（％）＝１００（％）−波長域３００ｎｍ以上７８０ｎｍ以下の平均分光反射率（％）−波長域３００ｎｍ以上７８０ｎｍ以下の平均分光透過率（％）
【０１９０】
［波長域７８１ｎｍ以上２５００ｎｍ以下の平均分光反射率の算出］
波長７８１ｎｍから波長２５００ｎｍまで波長を１ｎｍずつ変化させながら各波長（すなわち、波長７８１ｎｍ、７８２ｎｍ、７８３ｎｍ、・・・・２４９８ｎｍ、２４９９ｎｍ、２５００ｎｍ）の分光反射率（％）の和を１７２０で割ることにより、暗色基材層又は化粧シートの波長域７８１ｎｍ以上２５００ｎｍ以下の平均分光反射率（％）を算出した。
【０１９１】
［波長域７８１ｎｍ以上２５００ｎｍ以下の平均分光透過率の算出］
波長７８１ｎｍから波長２５００ｎｍまで波長を１ｎｍずつ変化させながら各波長（すなわち、波長７８１ｎｍ、７８２ｎｍ、７８３ｎｍ、・・・・２４９８ｎｍ、２４９９ｎｍ、２５００ｎｍ）の分光透過率（％）の和を１７２０で割ることにより、暗色基材層又は化粧シートの波長域７８１ｎｍ以上２５００ｎｍ以下の平均透過反射率（％）を算出した。
【０１９２】
［波長域７８１ｎｍ以上２５００ｎｍ以下の平均分光吸収率の算出］
下記式に基づいて、暗色基材層又は化粧シートの波長域７８１ｎｍ以上２５００ｎｍ以下の平均分光吸収率（％）を算出した。
波長域７８１ｎｍ以上２５００ｎｍ以下の平均分光吸収率（％）＝１００（％）−波長域７８１ｎｍ以上２５００ｎｍ以下の平均分光反射率（％）−波長域７８１ｎｍ以上２５００ｎｍ以下の平均分光透過率（％）
【０１９３】
〔実施例Ａ２〕
第１印刷インキにおける青色顔料及び茶色顔料の質量比（青色顔料の質量：茶色顔料の質量）を３３：６７に変更した点を除き、実施例Ａ１と同様の操作を行い、化粧シートを得た。化粧シートの特徴を表２に示す。暗色基材層及び化粧シートについて実施例Ａ１と同様の評価を行った。暗色基材層及び化粧シートに関する評価結果を表３に示す。
【０１９４】
〔実施例Ａ３〕
第１印刷インキにおける青色顔料及び茶色顔料の質量比（青色顔料の質量：茶色顔料の質量）を１５：８５に変更した点を除き、実施例Ａ１と同様の操作を行い、化粧シートを得た。化粧シートの特徴を表２に示す。暗色基材層及び化粧シートについて実施例Ａ１と同様の評価を行った。暗色基材層及び化粧シートに関する評価結果を表３に示す。
【０１９５】
〔実施例Ａ４〕
第１印刷インキにおける茶色顔料として、酸化鉄系顔料に代えて、ベンズイミダゾロン系顔料を使用した点、及び、第１印刷インキにおける青色顔料及び茶色顔料の質量比（青色顔料の質量：茶色顔料の質量）を３０：７０に変更した点を除き、実施例Ａ１と同様の操作を行い、化粧シートを得た。化粧シートの特徴を表２に示す。暗色基材層及び化粧シートについて実施例Ａ１と同様の評価を行った。暗色基材層及び化粧シートに関する評価結果を表３に示す。
【０１９６】
〔実施例Ａ５〕
第１印刷インキにおける茶色顔料として、酸化鉄系顔料に代えて、縮合アゾ系顔料を使用した点、及び、第１印刷インキにおける青色顔料及び茶色顔料の質量比（青色顔料の質量：茶色顔料の質量）を３５：６５に変更した点を除き、実施例Ａ１と同様の操作を行い、化粧シートを得た。化粧シートの特徴を表２に示す。暗色基材層及び化粧シートについて実施例Ａ１と同様の評価を行った。暗色基材層及び化粧シートに関する評価結果を表３に示す。
【０１９７】
〔実施例Ａ６〕
第１印刷インキにおける茶色顔料として、酸化鉄系顔料に代えて、縮合アゾ系顔料を使用した点、及び、第１印刷インキにおける青色顔料及び茶色顔料の質量比（青色顔料の質量：茶色顔料の質量）を１７：８３に変更した点を除き、実施例Ａ１と同様の操作を行い、化粧シートを得た。化粧シートの特徴を表２に示す。暗色基材層及び化粧シートについて実施例Ａ１と同様の評価を行った。暗色基材層及び化粧シートに関する評価結果を表３に示す。
【０１９８】
〔比較例Ａ１〕
第１印刷インキに茶色顔料を含有させず、青色顔料のみを含有させた点を除き、実施例Ａ１と同様の操作を行い、化粧シートを得た。化粧シートの特徴を表２に示す。暗色基材層及び化粧シートについて実施例Ａ１と同様の評価を行った。暗色基材層及び化粧シートに関する評価結果を表３に示す。
【０１９９】
〔比較例Ａ２〕
第１印刷インキに青色顔料を含有させず、茶色顔料のみを含有させた点を除き、実施例Ａ１と同様の操作を行い、化粧シートを得た。化粧シートの特徴を表２に示す。暗色基材層及び化粧シートについて実施例Ａ１と同様の評価を行った。暗色基材層及び化粧シートに関する評価結果を表３に示す。
【０２００】
〔比較例Ａ３〕
第２印刷インキにおける黒色顔料として、アゾメチンアゾ系黒色顔料に代えて、カーボンブラックを使用した点、及び、暗色層を形成することなく、基材シートＡ上に黒色層を形成した点を除き、実施例Ａ１と同様の操作を行い、化粧シートを得た。化粧シートの特徴を表２に示す。暗色基材層及び化粧シートについて実施例Ａ１と同様の評価を行った。暗色基材層及び化粧シートに関する評価結果を表３に示す。
【０２０１】
〔比較例Ａ４〕
実施例Ａ１と同様にして、基材シートＡ上に黒色層を形成し、基材シートＡと、基材シートＡ上に形成された黒色層とからなる黒色基材層を得た。黒色基材層の特徴を表２に示す。黒色基材層について実施例Ａ１と同様の評価を行った。黒色基材層に関する評価結果を表３に示す。
【０２０２】
【表２】
2019001129.tif 000010
【０２０３】
【表３】
2019001129.tif 000011
【０２０４】
〔実施例Ｂ１〕
基材シートＢとして、両面にコロナ放電処理を施したポリエチレンテレフタレート（ＰＥＴ）樹脂シートを準備した。このＰＥＴ樹脂シートは、無色透明な樹脂シート（厚さ：６０μｍ）である。
【０２０５】
基材シートＢが単独で存在する状態（すなわち、基材シートＢの両面に何の層も積層されていない状態）において、波長３００ｎｍから波長２５００ｎｍまで波長を１ｎｍずつ変化させながら各波長（すなわち、波長３００ｎｍ、３０１ｎｍ、３０２ｎｍ、・・・・２４９８ｎｍ、２４９９ｎｍ、２５００ｎｍ）の分光反射率（％）を測定した。各波長の分光反射率（％）は、ＪＩＳ  Ｋ  ０１１５：２００４に準拠する分光光度計（日本分光株式会社製Ｖ−６７０）を使用し、各波長の光を基材シートＢの表面に入射角５度（基材シートの表面の法線方向を０度とする）で照射し、平行入射光束に対する全反射光束の割合（すなわち全光線反射率）として測定した。全光線反射率の測定方法は、ＪＩＳ  Ｋ  ７３７５：２００８に準拠した。
【０２０６】
基材シートＢが単独で存在する状態（すなわち、基材シートＢの両面に何の層も積層されていない状態）において、波長３００ｎｍから波長２５００ｎｍまで波長を１ｎｍずつ変化させながら各波長（すなわち、波長３００ｎｍ、３０１ｎｍ、３０２ｎｍ、・・・・２４９８ｎｍ、２４９９ｎｍ、２５００ｎｍ）の分光透過率（％）を測定した。各波長の分光透過率（％）は、ＪＩＳ  Ｋ  ０１１５：２００４に準拠する分光光度計（日本分光株式会社製Ｖ−６７０）を使用し、各波長の光を基材シートＢの表面に入射角０度（基材シートの表面の法線方向を０度とする）で照射し、平行入射光束に対する全透過光束の割合（すなわち全光線透過率）として測定した。全光線透過率の測定方法は、ＪＩＳ  Ｋ  ７３７５：２００８に準拠した
【０２０７】
基材シートＢに関する波長域３００ｎｍ以上７８０ｎｍ以下の平均分光反射率、平均分光透過率及び平均分光吸収率は、それぞれ、１２．３％、８４．１％及び３．６％であった。基材シートＢに関する波長域７８１ｎｍ以上２５００ｎｍ以下の平均分光反射率、平均分光透過率及び平均分光吸収率は、それぞれ、１０．７％、８８．２％及び１．１％であった。
【０２０８】
基材シートＡに代えて基材シートＢを使用した点を除き、実施例Ａ１と同様の操作を行い、化粧シートを得た。化粧シートの特徴を表４に示す。暗色基材層及び化粧シートについて実施例Ａ１と同様の評価を行った。暗色基材層及び化粧シートに関する評価結果を表５に示す。
【０２０９】
〔実施例Ｂ２〕
基材シートＡに代えて基材シートＢを使用した点を除き、実施例Ａ２と同様の操作を行い、化粧シートを得た。化粧シートの特徴を表４に示す。暗色基材層及び化粧シートについて実施例Ａ１と同様の評価を行った。暗色基材層及び化粧シートに関する評価結果を表５に示す。
【０２１０】
〔実施例Ｂ３〕
基材シートＡに代えて基材シートＢを使用した点を除き、実施例Ａ３と同様の操作を行い、化粧シートを得た。化粧シートの特徴を表４に示す。暗色基材層及び化粧シートについて実施例Ａ１と同様の評価を行った。暗色基材層及び化粧シートに関する評価結果を表５に示す。
【０２１１】
〔実施例Ｂ４〕
基材シートＡに代えて基材シートＢを使用した点を除き、実施例Ａ４と同様の操作を行い、化粧シートを得た。化粧シートの特徴を表４に示す。暗色基材層及び化粧シートについて実施例Ａ１と同様の評価を行った。暗色基材層及び化粧シートに関する評価結果を表５に示す。
【０２１２】
〔実施例Ｂ５〕
基材シートＡに代えて基材シートＢを使用した点を除き、実施例Ａ５と同様の操作を行い、化粧シートを得た。化粧シートの特徴を表４に示す。暗色基材層及び化粧シートについて実施例Ａ１と同様の評価を行った。暗色基材層及び化粧シートに関する評価結果を表５に示す。
【０２１３】
〔実施例Ｂ６〕
基材シートＡに代えて基材シートＢを使用した点を除き、実施例Ａ６と同様の操作を行い、化粧シートを得た。化粧シートの特徴を表４に示す。暗色基材層及び化粧シートについて実施例Ａ１と同様の評価を行った。暗色基材層及び化粧シートに関する評価結果を表５に示す。
【０２１４】
〔比較例Ｂ１〕
基材シートＡに代えて基材シートＢを使用した点を除き、比較例Ａ１と同様の操作を行い、化粧シートを得た。化粧シートの特徴を表４に示す。暗色基材層及び化粧シートについて実施例Ａ１と同様の評価を行った。暗色基材層及び化粧シートに関する評価結果を表５に示す。
【０２１５】
〔比較例Ｂ２〕
基材シートＡに代えて基材シートＢを使用した点を除き、比較例Ａ２と同様の操作を行い、化粧シートを得た。化粧シートの特徴を表４に示す。暗色基材層及び化粧シートについて実施例Ａ１と同様の評価を行った。暗色基材層及び化粧シートに関する評価結果を表５に示す。
【０２１６】
〔比較例Ｂ３〕
基材シートＡに代えて基材シートＢを使用した点を除き、比較例Ａ３と同様の操作を行い、化粧シートを得た。化粧シートの特徴を表４に示す。暗色基材層及び化粧シートについて実施例Ａ１と同様の評価を行った。暗色基材層及び化粧シートに関する評価結果を表５に示す。
【０２１７】
〔比較例Ｂ４〕
基材シートＡに代えて基材シートＢを使用した点を除き、比較例Ａ４と同様の操作を行い、黒色基材層を得た。黒色基材層の特徴を表４に示す。黒色基材層について実施例Ａ１と同様の評価を行った。黒色基材層に関する評価結果を表５に示す。
【０２１８】
【表４】
2019001129.tif 000012
【０２１９】
【表５】
2019001129.tif 000013
【符号の説明】
【０２２０】
１Ａ，１Ｂ・・・化粧シート
Ｓ１・・・化粧シートの第１主面
Ｓ２・・・化粧シートの第２主面
１０Ａ，１０Ｂ・・・暗色基材層
１１Ａ，１１Ｂ・・・基材シート
１２・・・暗色層
１３・・・黒色層
１４・・・透明樹脂層
１５・・・表面保護層
２Ａ，２Ｂ・・・化粧部材
２１Ａ，２１Ｂ・・・被着材
２２・・・接着剤層
【図１】
2019001129.tif 000014
【図２】
2019001129.tif 000015
【図３】
2019001129.tif 000016
【図４】
2019001129.tif 000017